(57)【要約】顔料の立体的な安定化を実質的に含まない、イオン的に安定化させた分散体が記載されている。それらのイオン的に安定化させた分散体は、親水性成分を最小限としたポリマー性分散剤から得られる。それらの安定化させた分散体は、インクジェットインキを調製するために使用することが可能であり、そのインキは、印刷した場合に、改良された光学密度および彩度を与える。このイオン的に安定化させた分散体の安定性は、インクジェットインキに使用するのに充分なものである。【特許請求の範囲】
【請求項１】
水性ビヒクル中に、顔料およびポリマー性イオン性分散剤を含む水性顔料分散体であって：
（ａ）前記イオン性分散剤が、前記顔料に物理的に吸着され、
（ｂ）前記ポリマー性イオン性分散剤が、前記水性ビヒクル中に前記顔料を安定して分散し、
（ｃ）前記分散体の平均粒径が約３００ｎｍ未満であり、そして
（ｄ）前記水性顔料分散体を以下の量：
（ｉ）（前記分散体の全重量を基準にして）約１０重量％以上の固形分の顔料分散体の場合で１滴、
（ｉｉ）（前記分散体の全重量を基準にして）約５〜１０重量％の固形分の顔料分散体の場合で２滴、そして
（ｉｉｉ）（前記分散体の全重量を基準にして）約５重量％以下の固形分の顔料分散体の場合で３滴、
で、約０．２０モル濃度の塩の塩水溶液約１．５ｇに添加したときに、その添加の２４時間後に観察したときに、前記顔料が前記塩水溶液から沈殿していることを特徴とする水性顔料分散体。
【請求項２】
前記ポリマー性イオン性分散剤が親水性部分と疎水性部分とを有し、疎水性部分がほとんどの部分を占めていることを特徴とする請求項１に記載の水性顔料分散体。
【請求項３】
前記ポリマー性イオン性分散剤が、１種または複数の親水性モノマーおよび１種または複数の疎水性モノマーのコポリマーであり、前記コポリマーが約３００より大きく、約３０，０００より小さい数平均分子量を有することを特徴とする請求項２に記載の水性顔料分散体。
【請求項４】
顔料の、ポリマー性イオン性分散剤に対する重量比が約０．５〜約６であることを特徴とする請求項１に記載の水性顔料分散体。
【請求項５】
前記水性ビヒクルが、水と、少なくとも１種の水混和性溶媒との混合物であることを特徴とする請求項１に記載の水性顔料分散体。
【請求項６】
水性ビヒクル中に、顔料およびポリマー性イオン性分散剤を含む水性顔料分散体であって：
（ａ）前記イオン性分散剤が、前記顔料に物理的に吸着され、
（ｂ）前記ポリマー性イオン性分散剤が、実質的に立体的な安定化をともなわず、イオン的な安定化によって、前記水性ビヒクル中に前記顔料を安定して分散し、そして
（ｃ）前記分散体の平均粒径が約３００ｎｍ未満である、
ことを特徴とする水性顔料分散体。
【請求項７】
前記水性顔料分散体を以下の量で：
（ｉ）（前記分散体の全重量を基準にして）約１０重量％以上の固形分の顔料分散体の場合で１滴、
（ｉｉ）（前記分散体の全重量を基準にして）約５〜１０重量％の固形分の顔料分散体の場合で２滴、そして
（ｉｉ）（前記分散体の全重量を基準にして）約５重量％以下の固形分の顔料分散体の場合で３滴、
で、約０．２０モル濃度より高い塩の塩水溶液約１．５ｇに添加したときに、その添加の２４時間後に観察したときに、前記顔料が前記塩水溶液から沈殿していることを特徴とする請求項６に記載の水性顔料分散体。
【請求項８】
前記ポリマー性イオン性分散剤が親水性部分と疎水性部分とを有し、疎水性部分がほとんどの部分を占めていることを特徴とする請求項６に記載の水性顔料分散体。
【請求項９】
前記ポリマー性イオン性分散剤が、１種または複数の親水性モノマーおよび１種または複数の疎水性モノマーのコポリマーであり、前記コポリマーが約３００より大きく、約３０，０００より小さい数平均分子量を有することを特徴とする請求項８に記載の水性顔料分散体。
【請求項１０】
顔料の、ポリマー性イオン性分散剤に対する重量比が約０．５〜約６であることを特徴とする請求項６に記載の水性顔料分散体。
【請求項１１】
前記水性ビヒクルが、水と、少なくとも１種の水混和性溶媒との混合物であることを特徴とする請求項６に記載の水性顔料分散体。
【請求項１２】
請求項１〜１１のいずれか１項に記載の水性顔料分散体を含むことを特徴とする水性顔料化インクジェットインキ。
【請求項１３】
前記インキが、前記インキの全重量を基準にして、約０．１〜約１０重量％の顔料を有し、約０．５〜約６の、顔料の分散剤に対する重量比を有し、２５℃において約２０ダイン／ｃｍ〜約７０ダイン／ｃｍの範囲の表面張力を有し、そして２５℃において約３０ｃＰより低い粘度を有することを特徴とする請求項１２に記載の水性顔料化インクジェットインキ。
【請求項１４】
少なくとも１種のシアンインキ、少なくとも１種のマゼンタインキおよび少なくとも１種のイエローインキを含むインキセットであって、前記インキの少なくとも１種が、請求項１２に記載の水性顔料化インクジェットインキであることを特徴とするインキセット。
【請求項１５】
少なくとも１種のシアンインキ、少なくとも１種のマゼンタインキおよび少なくとも１種のイエローインキを含むインキセットであって、前記インキの少なくとも１種が、請求項１３に記載の水性顔料化インクジェットインキであることを特徴とするインキセット。
【請求項１６】
基材の上にインクジェット印刷するための方法であって：
（ａ）デジタルデータ信号に応答するインクジェットプリンタを提供する工程；
（ｂ）前記プリンタに、印刷される基材をローディングする工程；
（ｃ）前記プリンタに、請求項１２に記載のインキをローディングする工程；および
（ｄ）前記インキまたはインクジェットインキセットを使用して、デジタルデータ信号に応答させて、前記基材の上に印刷する工程、
を含むことを特徴とする、基材の上にインクジェット印刷するための方法。
【請求項１７】
前記プリンタに、請求項１４に記載のインキセットをローディングすることを特徴とする請求項１６に記載の基材の上にインクジェット印刷するための方法。
【請求項１８】
請求項１〜１１のいずれか１項に記載の水性顔料分散体を製造するための方法であって、顔料およびイオン性ポリマー性分散剤を水性キャリヤ媒体中において混合する工程、次いで前記顔料を分散または解凝集させる工程を含むことを特徴とする方法。
【請求項１９】
前記分散が、２本ロールミル法、メディアミル法、および液状ジェット相互作用チャンバーの中で少なくとも５，０００ｐｓｉの液体圧力において、その混合物を複数のノズルを通過させる方法、からなる群より選択されるプロセスによって達成されることを特徴とする請求項１８に記載の方法。
【発明の詳細な説明】
【技術分野】
【０００１】
本発明は、新規な、安定な水性顔料分散体、その安定な水性顔料分散体を作るためのポリマー性分散剤、顔料分散体の製造プロセス、およびインクジェットインキにおけるその使用、に関する。
【背景技術】
【０００２】
顔料の水性分散体は当業者には公知であり、各種の用途、たとえば、印刷（特にインクジェット印刷）のためのインキ；車両、建築物、路面標識のための水系ペイントおよびその他の塗料配合；化粧品；医薬品調合；などにおいて、使用されてきた。顔料は典型的には、水性ビヒクル中には溶解しないので、ビヒクル中に顔料が安定に分散したものを製造しようとすると、分散剤たとえば、ポリマー性分散剤または界面活性剤を使用する必要があることが多い。
【０００３】
本発明の用途は、筆記用具たとえば、水性ボールペン、万年筆およびフェルトペンなど；サーマルジェットタイプ、圧電タイプなどの、連続またはオンデマンドタイプのインクジェットプリンタ；およびそのインキを採用したインクジェット印刷方法などに有用な、インキ（印刷用液状物）に関する。
【０００４】
水性顔料分散体は一般に、非イオン性またはイオン性技術によって安定化される。非イオン性技術を用いる場合には、典型的には、水媒体の中へ広がる非イオン性の親水性セクションを有するポリマーを用いる。その親水性セクションが、エントロピー的または立体的な安定性を与えて、それによって顔料粒子が水性ビヒクル中で安定化される。この目的のためには、ポリビニルアルコール、セルロース系材料、エチレンオキシド変性フェノール、およびエチレンオキシド／プロピレンオキシドポリマーを用いることができる。
【０００５】
非イオン性技術は、ｐＨの変化やイオンの混入の影響を受けにくいが、その反面、印刷した画像が水の影響を受けやすいという大きな難点がある。
【０００６】
イオン性技術においては、イオン含有モノマー、たとえば中和させたアクリル酸、マレイン酸またはビニルスルホン酸のポリマーを使用して、顔料粒子を安定化させる。そのポリマーは、荷電二重層メカニズムによって安定性を与え、それによるイオン的な反発によって、粒子が凝集することが妨げられる。その中和成分は印刷した後には蒸発する傾向があるので、そのため、そのポリマーの水溶性が低下し、印刷された画像が水の影響を受けにくくなる。
【０００７】
インクジェットインキ用途においては、より高品質で各種の性能インキに対する要望が依然として存在する。たとえば、写真やその他の高品質カラー印刷においては、改良されたインクジェットインキが求められている。ポリマー性分散剤における改良が、インクジェットインキの改良に顕著な寄与をしてきたが、現在使用されている分散剤では、新しいインクジェット用途において必要とされる光学密度および彩度を有するインキが、未だに得られていない。
【０００８】
当業界においては、ランダムまたは構造化（たとえば、ブロックやグラフト）ポリマー構造を有する各種の分散剤が提案されてきた。たとえば、米国特許公報（特許文献１）には水性インキ分散体が開示されており、そこでは、イオン性親水性セグメントと顔料の表面に付着する芳香族の疎水性セグメントとを有するポリマーを用いて、顔料粒子を分散させている。米国特許公報（特許文献２）には、ＡＢおよびＢＡＢブロックポリマー分散剤の使用が開示されていて、それらを感熱インクジェットプリンタ用の商品としてのインキに用いている。（特許文献３）には、酸基を含む親水性部分と、主としてスチレンおよび（メタ）アクリル酸のアルキルエステルからなる疎水性部分とを有する、ある種のグラフトコポリマーの使用が開示されている。
【０００９】
米国特許公報（特許文献１）の中で提案されているような、ランダムポリマー性分散剤は、従来の重合方法を用いて容易に調製することが可能であるのに対して、米国特許公報（特許文献２）に教示されているような構造化ポリマー性分散剤は通常、より良好な分散安定性を与える。しかしながら、その構造化ポリマーは、製造するのがより困難で、高い純度の原料を必要とする。（特許文献３）において提案されているグラフトコポリマーは、手の込んだ多段プロセスにおいて調製され、一般には、マクロモノマーを最終的なグラフトコポリマーの合成に使用できるようにするには、精製工程を必要とする。
【００１０】
それらの分散剤のそれぞれのタイプは、従来からの分散剤として分類することができる。すなわち、それらは、水系における顔料粒子を安定化させる機能は有するが、顔料の表面に恒久的な結合を形成することはなく、また、カプセル化された顔料粒子を作り出したり、分散剤によって顔料粒子をカプセル化させたりすることもない。
【００１１】
顔料粒子をカプセル化することによって、改良されたインキを製造する手段が得られるということが報告されている。たとえば、（特許文献４）には、アニオン性マイクロカプセル化顔料分散体からの分散体が記載されている。そのマイクロカプセル化顔料は、分散剤を塩析するか、転相法によるか、または、架橋成分を使用することによって、ポリマー性分散剤に顔料をカプセル化させることによって、得られたと言われている。合成例３において、ポリマーをフリーラジカル法により製造しているが、そこでは、そのポリマーはメタクリル酸からの約６モルパーセントのイオン含量を有している。このポリマーを使用した、それに続くミクロカプセル化および分散体の調製において、不安定な分散剤が得られている。得られた顔料分散体の粒径は大きく、平均粒径が６１７ｎｍであった。
【００１２】
米国特許公報（特許文献５）においては、自己分散化顔料に限定された、改良されたカプセル化方法が記載されており、そのカプセル化された着色剤には、その着色剤を基準にして、１〜２０重量％の範囲の含量で有機ポリマーを含んでいる。
【００１３】
安定な顔料分散体を製造するためのまた別な方法には、顔料を改質して、それを自己分散性の顔料とする方法がある。この自己分散特性は、その顔料表面を改質した結果である。したがって、分散性の官能基（たとえばカルボキシレート基）を顔料に共有結合的に結合させて、自己分散性の改質を行っている。それらの自己分散性顔料系の例は、米国特許公報（特許文献６）、米国特許公報（特許文献７）、米国特許公報（特許文献８）、および（特許文献９）に記載がある。
【００１４】
最近の米国特許公報（特許文献１０）に記載された方法では、自己分散性顔料と分散剤を含む着色剤の両方を含むインキを製造することによって、より高い光学密度と彩度が達成されると主張している。
【００１５】
さらに、（特許文献１１）には、顔料粒子の表面、その近く、またはその上で分散剤を架橋させるような、インサイチュー反応によって、顔料粒子をカプセル化できるような条件を使用することが開示されている。
【００１６】
米国特許公報（特許文献１２）には、自己分散させたブラックインキと「ポリマーを用いて着色顔料を包み込んだ着色剤」とからなるインキセットが記載されている。その包み込みは、「ポリマーを用いて着色顔料を包み込む」と定義されている。この包み込みは、着色剤の存在下における重合、架橋剤の使用、およびその他の方法によって達成される。
【００１７】
【特許文献１】米国特許第４５９７７９４号明細書
【特許文献２】米国特許第５０８５６９８号明細書
【特許文献３】特開平０７−２７６８０６号公報
【特許文献４】特開平０９−１５１３４２号公報
【特許文献５】米国特許第６５１１５３４号明細書
【特許文献６】米国特許第５７１８７４６号明細書
【特許文献７】米国特許第６５２４３８３号明細書
【特許文献８】米国特許第５５５４７３９号明細書
【特許文献９】国際公開第０１０９４４７６号パンフレット
【特許文献１０】米国特許第６４４０２０３号明細書
【特許文献１１】米国特許第６２６２１５２号明細書
【特許文献１２】米国特許出願公開第２００３／００７８３２０号明細書
【特許文献１３】米国特許第５０２２５９２号明細書
【特許文献１４】米国特許第５０２６４２７号明細書
【特許文献１５】米国特許第５３１０７７８号明細書
【特許文献１６】米国特許第５８９１２３１号明細書
【特許文献１７】米国特許第５６７９１３８号明細書
【特許文献１８】米国特許第５９７６２３２号明細書
【特許文献１９】米国特許出願公開第２００３／００８９２７７号明細書
【特許文献２０】米国特許第５５７１３１１号明細書
【特許文献２１】米国特許第５６０９６７１号明細書
【特許文献２２】米国特許第５６７２１９８号明細書
【特許文献２３】米国特許第５６９８０１６号明細書
【特許文献２４】米国特許第５７０７４３２号明細書
【特許文献２５】米国特許第５７４７５６２号明細書
【特許文献２６】米国特許第５７４９９５０号明細書
【特許文献２７】米国特許第５８０３９５９号明細書
【特許文献２８】米国特許第５８３７０４５号明細書
【特許文献２９】米国特許第５８４６３０７号明細書
【特許文献３０】米国特許第５８５１２８０号明細書
【特許文献３１】米国特許第５８６１４４７号明細書
【特許文献３２】米国特許第５８８５３３５号明細書
【特許文献３３】米国特許第５８９５５２２号明細書
【特許文献３４】米国特許第５９２２１１８号明細書
【特許文献３５】米国特許第５９２８４１９号明細書
【特許文献３６】米国特許第５９７６２３３号明細書
【特許文献３７】米国特許第６０５７３８４号明細書
【特許文献３８】米国特許第６０９９６３２号明細書
【特許文献３９】米国特許第６１２３７５９号明細書
【特許文献４０】米国特許第６１５３００１号明細書
【特許文献４１】米国特許第６２２１１４１号明細書
【特許文献４２】米国特許第６２２１１４２号明細書
【特許文献４３】米国特許第６２２１１４３号明細書
【特許文献４４】米国特許第６２７７１８３号明細書
【特許文献４５】米国特許第６２８１２６７号明細書
【特許文献４６】米国特許第６３２９４４６号明細書
【特許文献４７】米国特許第６３３２９１９号明細書
【特許文献４８】米国特許第６３７５３１７号明細書
【特許文献４９】米国特許出願公開第２００１／００３５１１０号明細書
【特許文献５０】欧州特許出願公開第１０８６９９７Ａ号明細書
【特許文献５１】欧州特許出願公開第１１１４８５１Ａ号明細書
【特許文献５２】欧州特許出願公開第１１５８０３０Ａ号明細書
【特許文献５３】欧州特許出願公開第１１６７４７１Ａ号明細書
【特許文献５４】欧州特許出願公開第１１２２２８６Ａ号明細書
【特許文献５５】国際公開第０１／１０９６３号パンフレット
【特許文献５６】国際公開第０１／２５３４０号パンフレット
【特許文献５７】米国特許第５７４６８１８号明細書
【特許文献５８】米国特許第６４５０６３２号明細書
【特許文献５９】米国特許出願公開第２００２００４４１８５号明細書
【特許文献６０】欧州特許第１２５８５１０号明細書
【特許文献６１】米国特許出願第１０／７５５，６３０号明細書
【特許文献６２】国際公開第０１０９４４７６Ａ２号パンフレット
【非特許文献１】「パウダーズ・ハンドリング・ディスパージョン・オブ・パウダーズ・イン・リキッズ（Ｐｏｗｄｅｒｓ，Ｈａｎｄｌｉｎｇ，Ｄｉｓｐｅｒｓｉｏｎ  ｏｆ  Ｐｏｗｄｅｒｓ  ｉｎ  Ｌｉｑｕｉｄｓ）」カーク−オスマー・エンサイクロペディア・オブ・ケミカル・テクノロジー（Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ）、ジョン・ワイリー・アンド・サンズ（Ｊｏｈｎ  Ｗｉｌｅｙ  ａｎｄ  Ｓｏｎｓ）、２００３
【非特許文献２】ＩＳ＆Ｔ’ｓＮＩＰ１８：２００２、インターナショナル・カンファレンス・オン・デジタル・プリンティング・テクノロジーズ（Ｉｎｔｅｒｎａｔｉｏｎａｌ  Ｃｏｎｆｅｒｅｎｃｅ  ｏｎ  Ｄｉｇｉｔａｌ  Ｐｒｉｎｔｉｎｇ  Ｔｅｃｈｎｏｌｏｇｉｅｓ）、ｐ．３６９
【発明の開示】
【発明が解決しようとする課題】
【００１８】
それらのシステムをベースとした水性分散体は、インクジェット印刷の多くの態様のための、改良されたインクジェットインキを与えるが、それでもなお、分散を改良できる可能性が残っている。１つの具体的な可能性としては、改良された光学密度および彩度を得ることである。顔料化された分散体の他の特性、たとえば分散安定性、ノズルの長寿命などを維持しながら、これらのことを達成させなければならない。
【００１９】
上述の公刊物はすべて、すべての目的において、そのすべてを記載したかのように、本明細書に参照により援用するものとする。
【課題を解決するための手段】
【００２０】
従来からのポリマー性分散剤を使用することは、粒子、特に顔料粒子の安定な分散剤を製造するための手段として、充分に確立された技術である。一般的に言って、それらの従来からの分散剤は、少なくとも中程度の水溶解性を有しており、この水溶解性がその分散安定性を予見する目安として使用されている。新規な改良されたポリマー性分散剤を鋭意検討する過程において、水溶解性または混和性がほとんどなく、親水性成分含量が極めて限られているが、新しい改良された性質を有する安定な水性分散体を製造するのに使用することが可能な、新しいタイプの分散剤が見出された。
【００２１】
本発明において、新しいタイプの分散剤は、実質的に立体的な安定化を伴わずに、イオン的な安定化によって、安定な水性分散体を与えることが見出された。それらの分散体をインクジェットインキに使用した場合、そのインキを用いて印刷された画像は、光学密度、彩度ともに改良される。
【００２２】
この新しいタイプの分散剤を含む分散体を、本明細書においては、イオン的に安定化させた分散体（ｉｏｎｉｃａｌｌｙ  ｓｔａｂｉｌｉｚｅｄ  ｄｉｓｐｅｒｓｉｏｎ、ＩＳＤ）と呼ぶこととする。分散剤自体は、ＩＳＤポリマー分散剤と呼ぶ。
【００２３】
したがって、安定な水性分散体を得るための分散剤（ＩＳＤポリマー分散剤）、それらの分散剤を含む安定な水性分散体（ＩＳＤ）、ＩＳＤの製造方法、ＩＳＤをベースとするインキ、少なくとも１種のＩＳＤをベースとしたインキを含むインキセット、および、ＩＳＤをベースとするインキおよびインキセットを使用したインクジェット印刷方法が提供される。
【００２４】
本発明の１つの態様においては、水性ビヒクル中に、顔料およびポリマー性イオン性分散剤を含む水性顔料分散体が提供されるが、ここで：
（ａ）前記イオン性分散剤が、前記顔料に物理的に吸着され、
（ｂ）前記ポリマー性イオン性分散剤が、前記水性ビヒクル中に前記顔料を安定して分散し、
（ｃ）前記分散体の平均粒径が約３００ｎｍ未満であり、そして
（ｄ）前記水性顔料分散体を、以下の量：
（ｉ）（前記分散体の全重量を基準にして）約１０重量％以上の固形分の顔料分散体の場合で１滴、
（ｉｉ）（前記分散体の全重量を基準にして）約５〜１０重量％の固形分の顔料分散体の場合で２滴、そして
（ｉｉｉ）（前記分散体の全重量を基準にして）約５重量％以下の固形分の顔料分散体の場合で３滴、
で約０．２０モル濃度の塩の塩水溶液約１．５ｇに添加したときに、その添加の２４時間後に観察したときに、前記顔料が前記塩水溶液から沈殿している。
【００２５】
本発明のまた別な態様においては、水性ビヒクル中に、顔料およびポリマー性イオン性分散剤を含む水性顔料分散体が提供されるが、ここで：
（ａ）前記イオン性分散剤が、前記顔料に物理的に吸着され、
（ｂ）前記ポリマー性イオン性分散剤が、実質的に立体的な安定化をともなわず、イオン的な安定化によって、前記水性ビヒクル中に前記顔料を安定して分散し、そして
（ｃ）前記分散体の平均粒径が約３００ｎｍ未満である。
【００２６】
本発明のまた別な態様においては、水性ビヒクル中に、顔料およびポリマー性イオン性分散剤を含む水性インクジェットインキが提供されるが、ここで：
（ａ）前記イオン性分散剤が、前記顔料に物理的に吸着され、
（ｂ）前記ポリマー性イオン性分散剤が、前記水性ビヒクル中に前記顔料を安定して分散し、
（ｃ）前記分散体の平均粒径が約３００ｎｍ未満であり、そして
（ｄ）前記水性インクジェットインキを、以下の量：
（ｉ）（インクジェットインキの全重量を基準にして）約１０重量％以上の固形分の水性インクジェットインキの場合で１滴、
（ｉｉ）（インクジェットインキの全重量を基準にして）約５〜１０重量％の固形分の水性インクジェットインキの場合で２滴、そして
（ｉｉｉ）（インクジェットインキの全重量を基準にして）約５％以下の固形分の水性インクジェットインキの場合で３滴、
で約０．２０モル濃度の塩の塩水溶液約１．５ｇに添加したときに、その添加の２４時間後に観察したときに、前記顔料が前記塩水溶液から沈殿している。
【００２７】
本発明のまた別な態様においては、上述のような水性顔料分散体を含む水性の顔料化インクジェットインキが提供されるが、それには、前記インキの全重量を基準にして約０．１〜約１０重量％の顔料を有し、約０．５〜約６の、顔料の分散剤に対する重量比を有し、２５℃において約２０ダイン／ｃｍ〜約７０ダイン／ｃｍの範囲の表面張力を有し、そして２５℃において約３０ｃＰより低い粘度を有する。
【００２８】
本発明のまた別な態様においては、上述の水性顔料分散体を製造するための方法が提供されるが、それには、顔料とイオン性ポリマー性分散剤とを水性キャリヤ媒体中において混合する工程と、それに続けて、その顔料を分散および／または解凝集させる工程とが含まれる。その分散および／または解凝集は、２本ロールミル法、メディアミル法（ｍｅｄｉａ  ｍｉｌｌｉｎｇ）、および液状ジェット相互作用チャンバーの中で少なくとも５，０００ｐｓｉの液体圧力において、その混合物を複数のノズルを通過させる方法、からなる群より選択されるプロセスによって、達成されるのが好ましい。
【００２９】
本発明のさらに別な態様においては、少なくとも１種のシアンインキ、少なくとも１種のマゼンタインキおよび少なくとも１種のイエローインキを含むインキセットが提供されるが、ここで、それらのインキの少なくとも１つは、先に説明し、以下においてさらに詳しく記述する、水性顔料化インクジェットインキである。
【００３０】
本発明のさらに別な態様においては、基材の上にインクジェット印刷をするための方法が提供されるが、それには：
（ａ）デジタルデータ信号に応答するインクジェットプリンタを提供する工程；
（ｂ）前記プリンタに、印刷される基材をローディングする工程；
（ｃ）前記プリンタに、先に説明し、以下においてさらに詳しく記述するインキ、または先に説明し、以下においてさらに詳しく記述するインクジェットインキセットをローディングする工程；および
（ｄ）前記インキまたはインクジェットインキセットを使用して、デジタルデータ信号に応答させて、前記基材の上に印刷する工程、が含まれる。
【００３１】
本発明のさらに別な態様においては、ポリマー性添加剤をＩＳＤを含むインキに添加して、そのインキ性能を向上させることも可能である。
【００３２】
本発明のこれらおよびその他の特徴と利点は、以下の詳細な説明を読むことによって、当業者にはより容易に理解しうるであろう。わかりやすくするために、ここまでおよびこの後、個別の実施態様の文脈において説明している本発明のある種の特徴は、単一の実施態様の中で組み合わせることにおいても、得られるであろうということは、認識されたい。逆に、簡潔さのために、単一の実施態様の文脈において説明している本発明の各種の特徴は、個別に、あるいは各種のより小さな組合せにおいても、得ることができる。さらに、文脈において特に断らないかぎり、単数での表現には複数の意味も含まれる（たとえば、「ａ」および「ａｎ」には、１つということを表すか、または１つまたは複数ということを表すことができる）。
【発明を実施するための最良の形態】
【００３３】
有機ポリマー性分散剤を用いて安定な分散体を製造することに関する科学技術は、研究が進み、精力的に開発が行われてきた。この文献においては、各種のタイプの分散剤を、安定化についての認識されるメカニズムをベースにして、特徴づけている。したがって、ポリマー性分散体は、分散体を立体的な安定化および静電的な安定化によって安定させることができる。効果的な立体的または電子立体的な安定化を得るためには、その分散剤は、粒子の表面に付着して、分散媒体との間で相互作用を持たなければならない。二重の機能を有するポリマー性分散剤を用いることによって、その両方の要求を満足させることができるが、その特徴は、粒子表面に付着または相互作用を持つ、１つまたは複数の官能基またはセグメント、および分散媒体の中に延びていって、安定化のために必要なバリヤーを与えるセグメントまたは尾部とである。実際のところ、その二重官能性を最適化することによって、多くの改良された顔料分散体が得られる。この二重官能性は、親水性セグメントと疎水性セグメントとを有するポリマーを使用することによって、達成される。
【００３４】
あるいは、ポリマー性分散剤が、イオンメカニズムによって顔料を安定化させることも可能である。すなわち、安定化のメカニズムは、荷電させた二重層メカニズムによって安定性を与えるポリマーに由来するものであって、そこでは、イオン的な反発が粒子の凝集を妨げていることを、上述のポリマー性分散剤系が示唆している（先に挙げた米国特許公報（特許文献２）を参照されたい）。
【００３５】
ほとんどの場合において、ポリマー性分散剤は、立体的、電子立体的またはイオン的なメカニズムによって安定化に寄与しているとされているが、実際のところでは、現存のポリマー性分散剤系の全部とは言わないまでもほとんどは、その両方のメカニズムを組み合わせることによって、安定化しているように思われる。単一のメカニズムの文脈においてのみ記載されているようなそれらの安定化は、今や、立体的およびイオン的なメカニズムの組合せであると考えられる。
【００３６】
本発明の文脈においては、実質的に立体的な安定化の機能を有さないポリマー性分散剤であってもなお、満足のいくレベルで分散体を安定化させることが可能である、ということが認識されるにいたった。
【００３７】
したがって、特性の間の新しいバランスを有するポリマーの探索が行われた。ポリマーの疎水性が重要なのは、ほとんどの場合、それが顔料の表面に、ファンデルワールス力またはそれと類似の非結合性の力によって、付着することができるという点にある（顔料に対する物理的吸着）。本発明とこれまで説明されていたシステムとの間の大きな違いは、本発明による場合、ポリマーの親水性の部分が著しく少ないというところにある。さらに、そのポリマーの疎水性／親水性セグメントが、親水性成分の大きな分子領域を最小化するように、ポリマー中に分散されている。そのような高い密度で親水性基があると、望ましくない立体的な安定化が起きる。
【００３８】
特性におけるこの新しいバランスによって、ポリマーの安定化が、ほとんど完全にイオン的な安定化に依存し、立体的な安定化はほとんどまたはまったく関与しないような、水性顔料分散体が得られる。（非特許文献１）に記載があるように、立体的な安定化の存在を調べるためのスペクトル的な手段が存在してはいるが、ＩＳＤポリマー分散剤を使用する、本発明に従う水性顔料ＩＳＤの特性を調べるためのよりルーチン的な方法が開発されている。その方法は、塩安定性試験（ｓａｌｔ  ｓｔａｂｉｌｉｔｙ  ｔｅｓｔ）と呼ばれる。
【００３９】
（塩安定性試験）
濃度の異なる一連の塩（典型的にはＮａＣｌ）の水溶液を調製する。それぞれの塩の溶液について、約１．５ｍＬ（約１．５ｇ）を小型のガラスバイアルに入れる。
【００４０】
顔料分散体「濃厚液（ｃｏｎｃｅｎｔｒａｔｅ）」として、１滴を、その塩の溶液に加え、穏やかに混合する。（典型的な）全固形分約１５重量％の顔料分散体濃厚液では、１滴は典型的には、全量で約０．０４ｇとなる。インキ（これは濃厚液を希釈した形態と考えられる）についての試験も、その顔料分散体濃厚液の塩安定性試験と非常に類似したものであるが、ただし、インキの固形分含量が顔料分散体濃厚液の固形分含量よりも低く、そのため、その塩溶液に加えるインキの量を増やして、ほぼ同程度の量が含まれるようにする必要がある。全固形分が約５重量％の典型的なインキの場合で、（濃厚液に比較して）約３倍量のインキが必要である。
【００４１】
上述の顔料分散体濃厚液の場合を取り上げれば、濃厚液からの固形物の重量は、塩の試験水溶液約１．５ｇ中に約０．００６ｇとなるか、または塩の試験水溶液の重量を基準にして約０．４重量％である。
【００４２】
注意すべきは、上に挙げた０．４重量％という数字は、塩安定性試験を適用する際に決定的なものではなく、所望により標準的なレベルとして使用できるという数字である。塩安定性試験の結果は、固形分含量よりも塩の濃度に、より関連し、また、顔料分散体の固形分含量を正確に求めることが幾分困難でもあるので、測定の標準としては、以下のような慣用法を採用する：
濃厚液（固形分約１０重量％以上）と考えられる顔料分散体に関しては、分散体の１滴を１．５ｍＬの塩溶液とみなす；
もっと希釈した顔料分散体（たとえば、固形分が約５重量％以下のインキ）に関しては、分散体の３滴を１．５ｍＬの塩溶液とみなす；そして、
中間程度の固形分含量の顔料分散体（固形分約５〜１０重量％のインキおよび／または濃厚液）に関しては、分散体の２滴を１．５ｍＬの塩溶液とみなす。
【００４３】
上記の考え方をベースとして、顔料分散体の適切な量を塩溶液に添加して、穏やかに混合する。室温で２４時間静置した後で、以下の基準に従ってサンプルの安定性を評価付けする：
・等級３：顔料が完全に沈降；上部は無色透明液体。
・等級２：無色透明な液体層はなし；バイアルを傾けるとバイアルの底部には明らかに沈降あり。
・等級１：無色透明な液体層はなし；バイアルを傾けると極めてわずかな沈降（少量の単離したスポット）が観察される。
・等級０：沈降の気配まったく無し。
【００４４】
沈降が明らかに観察される（等級２または３）の塩濃度を、その顔料分散体の臨界凝集濃度とする。臨界凝集濃度が高いほど、ポリマーの（立体的）安定化の役割が大きくなって、静電安定化の安定化メカニズムにおける重要性が低下しているということを、この試験から推論することが可能である。
【００４５】
本発明の要件を満たすＩＳＤポリマー分散剤は、０．２モル濃度の塩の場合に、等級が２または３であるような顔料分散体を与えるものである。すなわち、本発明のＩＳＤポリマー分散剤は、ＩＳＤ中で顔料と組み合わせて、塩安定性試験によって試験した場合に、塩濃度が０．２モルのところで、試験溶液から沈殿するのが観察されるであろうということである。等級基準２および３は、それぞれ沈殿の基準に適合している。より好ましいのは、塩の濃度が約０．１６モル以下において等級２または３となる顔料分散体である。さらにより好ましいのは、塩の濃度が約０．１４以下において等級２または３となる顔料分散体である。
【００４６】
その塩水溶液に好適な塩は、リチウム、ナトリウムまたはカリウム塩である。
【００４７】
先に示し、またこの後で説明するように、塩安定性試験は、広い範囲の各種顔料分散体固形分含量に対して適用できる。しかしながら、その試験において使用する固形分が多すぎたり、少なすぎたりした場合には、上記の等級付けの文脈においてサンプルを評価するのは困難となろう。その試験のための１滴、２滴または３滴の定義が、添加した固形分の量を具体的に規定するものではないものの、この試験は、極めて融通が利くものであって、そのような一般性が、一貫した方法でサンプルを等級付けするには充分であることが判った。別の言い方をすれば、先に定義した試験は、試験する分散体の固形分含量が変動しても、首尾一貫した意味のある結果を与えるので、本発明の文脈においては定義として採用することになった。塩安定性試験についてのさらなる詳細と実際の応用（結果において、この首尾一貫性を具体的に表している）は、以下の実施例において示す。
【００４８】
この試験に合格するであろう、分散顔料の大きな分類の１つは、自己分散性顔料（ｓｅｌｆ−ｄｉｓｐｅｒｓｉｎｇ  ｐｉｇｍｅｎｔ、ＳＤＰ）になるように加工された顔料である。しかしながらＳＤＰは、非ポリマー性分散剤が系に含まれているという点において、本発明の基準には適合しない。ＳＤＰの存在を確認するためのインキまたは分散体の試験は、下記の通りである：
（ａ）インキ（または分散体）にＨＣｌを加えることにより、酸性化させる。このことによって、ＳＤＰおよび分散剤の上の水可溶性とするための成分、たとえばＣＯＯ−、ＳＯ３−、ホスフェートなどを、その酸性化させた形態に転換させ、それにより、顔料および分散剤の水性媒体中の溶解性を低下させる。水混和性共溶媒および界面活性剤は、この工程においては、水相の中に可溶化されるべきである。得られた固形物を単離する。あるいは、カチオンベースのインキの場合、アンモニアを添加して、カチオン性安定化基を塩基化させることも可能である。
（ｂ）テトラヒドロフラン（ＴＨＦ）を用いて、得られた固形物を抽出する。このことにより、単離された固形物からバインダーおよび分散剤が除去され、ポリマーを実質的に含まない顔料が残る。顔料に結合されたカプセル化剤は、顔料の上に残ってもよい。
（ｃ）得られた固形分を乾燥させる。
（ｄ）水を用いてその顔料を再分散させ、ｐＨを約９に調節する。
（ｉ）顔料が溶液の中に再分散することができる場合には、その顔料はＳＤＰであって、その分散性の部分が顔料粒子に共役結合的に結合されている。
（ｉｉ）顔料分散されずに不溶のまま残る場合には、それはＳＤＰでは無く、通常の顔料であるが、それは、工程（ｂ）において除去されたポリマー性分によって安定な分散体に転化されたものである。
（ｅ）得られた固形分を乾燥させる。
【００４９】
顔料が、先に引用した米国特許公報（特許文献１０）に記載されているような、分散剤を用いたＳＤＰと通常の顔料との混合物である場合には、工程（ｅ）で残っている顔料は、通常の顔料とみなすことができ、工程（ｃ）と工程（ｅ）の質量の差が、その顔料を構成しているＳＤＰであるということになろう。
【００５０】
本発明のＩＳＤポリマー分散剤は二重官能性を有している。ほとんどの部分は疎水性であって、顔料の表面への付着力を有している。親水性部分は限定されていて、得られる顔料分散剤が、立体的な安定化をほとんどまたはまったく有さず、また得られた顔料／ＩＳＤポリマー分散剤が、塩安定性試験によって試験したときに、０．２モルの塩溶液で沈殿するようにする。
【００５１】
ＩＳＤポリマー分散剤は、疎水性モノマーおよび親水性モノマーを重合させることによって調製する。それらのモノマーを重合させるための手段には特に制限は無いが、ただし、最終的に得られるポリマーが、顔料と組み合わせたポリマー性分散剤として試験したときに、得られた顔料／ＩＳＤポリマー分散剤が、塩安定性試験によって試験した際に、０．２モルの塩溶液で沈殿するような、分散体になるようにする。
【００５２】
ＩＳＤポリマー分散剤は、ランダムで直鎖状のコポリマーであっても、または、構造化ポリマーたとえば、ジブロック（Ａ−Ｂ）もしくはトリブロック（Ａ−Ｂ−ＡまたはＢ−Ａ−Ｂ）ポリマーであっても、またはグラフトまたは分岐状のポリマーであってもよい。そのポリマーは、各種公知の重合方法のいずれを用いて製造してもよいが、そのような重合方法としては、フリーラジカル重合、イオン重合、グループトランスファー重合（ＧＴＰ）、ラジカル付加フラグメンテーション（ＲＡＦＴ）、原子移行反応（ＡＴＲ）などが挙げられる。そのような重合方法の一般的な反応条件と例については、先に挙げた参考文献の多くのものに開示されている。
【００５３】
このポリマー分散剤は、疎水性モノマーおよび親水性モノマーのコポリマーである。前駆体モノマーについては、以下のような記号で表す：Ａは疎水性セグメントのためのモノマーを表し、Ｂは親水性セグメントのためのモノマーを表し、ＸはＡモノマーの上の疎水性置換基を表し、ＺはＢモノマーの上の親水性置換基を表す。モノマーの２種以上のタイプの内の１種が、それぞれのセグメントの中に存在することができる。
【００５４】
【化１】
2006527282.tif 000002
【００５５】
ＡおよびＢについては、ＩＳＤ分散剤の中で得られる構造の例の内の好ましいものは、Ｒ１〜Ｒ６のそれぞれが独立して、Ｈおよび、１〜２０個の炭素を有するアルキル、アリールまたはアルキルアリール基からなる群より選択され、ここでＸおよびＺは以下に示すものである。１つの好ましい実施態様においては、Ｒ１〜Ｒ６のそれぞれが、ＨおよびＣＨ３からなる群より選択される。また別な好ましい実施態様においては、Ｒ１〜Ｒ２およびＲ４〜Ｒ５のそれぞれがＨであり、Ｒ３およびＲ６がそれぞれ独立してＨおよびＣＨ３から選択される。
【００５６】
ＩＳＤポリマー分散剤の親水性組成は、先に引用した参考文献の多くに記載されているような公知のポリマー性分散剤に比較して、最小限とする。ＩＳＤポリマー分散剤の親水性は、モノマーＢの上のイオン性置換基（Ｚ）に由来する。
【００５７】
Ｚ基は、アニオン性、カチオン性、両性または双生イオンの、親水性成分とすることができる。ノニオン性成分は、ポリマー性分散剤の中にも含まれていてもよいが、ただし、それらを含むことによって、充分な立体的な安定化が導かれ、それにより、顔料と組み合わせたポリマー性分散剤が、塩試験によって、先に挙げた基準に適合しなくなるようなことがあってはならない。非イオン性成分を有するポリマーの場合には、その塩試験は、どのような疎水性／親水性／ノニオン性バランスが、イオン濃度０．２モル以下における塩試験に「不合格」となる塩を得るのに必要であるかを求めるための手段を与える。Ｚ基の例を挙げれば：
・アニオン性、たとえば、スルホネート、スルフェート、スルホスクシネート、カルボキシレート、ホスフェート、
・カチオン性、たとえば、アミン塩、たとえば第四級アミン塩、
・両性、たとえば、Ｎ−＞Ｏ
・双生イオン、たとえば、ベタイン、＋Ｎ−Ｃ−ＣＯ２−、レシチンなど、がある。
【００５８】
親水性モノマーには単一のＺ置換基、またはＺ基の組合せが含まれていてよい。Ｚ基は、その水素置換した形態または塩として存在する。
【００５９】
好適な親水性モノマーとしては、たとえば、メタクリル酸、アクリル酸、マレイン酸、マレイン酸モノエステル、イタコン酸、イタコン酸モノエステル、クロトン酸、クロトン酸モノエステル、メタクリル酸Ｎ，Ｎ−ジメチルアミノエチル、メタクリル酸Ｎ，Ｎ−ジエチルアミノエチル、アクリル酸Ｎ，Ｎ−ジメチルアミノエチル、アクリル酸Ｎ，Ｎ−ジエチルアミノエチル、メタクリル酸ｔ−ブチルアミノエチル、アクリル酸ｔ−ブチルアミノエチル、ビニルピリジン、Ｎ−ビニルピリジン、および２−アクリルアミド−２−プロパンスルホン酸、などを挙げることができる。
【００６０】
その他の親水性非イオン性モノマーが含まれていてもよい。好適な親水性モノマーとしては、たとえば、メタクリル酸エトキシトリエチレングリコール、メタクリル酸ヒドロキシエチル、メタクリル酸ヒドロキシプロピル、メタクリル酸２−エトキシエチル、アクリル酸ヒドロキシエチル、およびアクリル酸ヒドロキシプロピルなどを挙げることができる。
【００６１】
ＩＳＤポリマー分散剤の疎水性組成は、先に引用した参考文献の多くに記載されているような公知のポリマー性分散剤に比較して、最大限とする。ＩＳＤポリマー分散剤の疎水性は、モノマーＡの上の疎水性置換基（Ｘ）に由来する。
【００６２】
好ましい実施態様において、Ｘは下記からなる群より選択される：
（ａ）１〜２０個の炭素原子を含むアルキル、アリールおよびアルキルアリール基であって、それらの基には１個または複数のヘテロ原子がさらに含まれていてもよい、
（ｂ）式Ｃ（Ｏ）ＯＲ７の基、ここで、Ｒ７は、１〜２０個の炭素原子を含むアルキル、アリールおよびアルキルアリール基からなる群より選択され、それらの基には１個または複数のヘテロ原子がさらに含まれていてもよい、
（ｃ）式Ｃ（Ｏ）ＮＲ８Ｒ９の基、ここで、Ｒ８およびＲ９はそれぞれ独立して、Ｈ、および１〜２０個の炭素原子を含むアルキル、アリールおよびアルキルアリール基からなる群より選択され、それらの基には１個または複数のヘテロ原子がさらに含まれていてもよい。
【００６３】
好適な疎水性モノマーを一般的に挙げれば、たとえば、メタクリル酸ベンジル、メタクリル酸ブチル、メタクリル酸メチル、メタクリル酸エチル、メタクリル酸プロピル、メタクリル酸ヘキシル、メタクリル酸２−エチルヘキシル、メタクリル酸オクチル、エタクリル酸ラウリル、メタクリル酸ステアリル、メタクリル酸フェニル、メタクリル酸フェノキシエチル、メタクリロニトリル、メタクリル酸グリシジル、メタクリル酸ｐ−トリル、メタクリル酸ソルビル、アクリル酸メチル、アクリル酸エチル、アクリル酸プロピル、アクリル酸ブチル、アクリル酸ヘキシル、アクリル酸２−エチルヘキシル、アクリル酸オクチル、アクリル酸ラウリル、アクリル酸ステアリル、アクリル酸フェニル、アクリル酸フェノキシエチル、アクリロニトリル、アクリル酸グリシジル、アクリル酸ｐ−トリル、アクリル酸ソルビル、スチレン、アルファ−メチルスチレン、置換スチレン、Ｎ−アルキルアクリルアミド、Ｎ−アルキルメタクリルアミド、酢酸ビニル、酪酸ビニル、および安息香酸ビニル、などがある。
【００６４】
Ａ（疎水性）の好適な例はアクリルモノマーであって、ここで、Ｘは、Ｃ（Ｏ）ＯＲ７、Ｃ（Ｏ）ＮＲ８Ｒ９およびＣＮからなる群より選択される。好適な１つの実施態様においては、Ｒ７は、１〜２０個の炭素原子を有するアルキル、アリールおよびアルキルアリール基からなる群より選択され、それらの基には１個または複数のヘテロ原子がさらに含まれていてもよく；そして、Ｒ８およびＲ９は独立して、Ｈ、および１〜９個の炭素原子を有するアルキル、アリールまたはアルキルアリール基からなる群より選択される。Ａモノマーのポリマーセグメントは、少なくとも約３００の数平均分子量を有し、水に不溶性であるのが好ましい。
【００６５】
このリストは限定的なものではなく、ＩＳＤポリマー分散剤を製造する（すなわち、塩安定性試験を満足させるＩＳＤを製造する）ポリマーシステムが、本発明のポリマーの必要性を満たすものであればよい。
【００６６】
モノマーＡとＢとを組み合わせてＩＳＤポリマー分散剤を製造するための重合法については、特に制限はない。重合方法の例を挙げれば、フリーラジカル法、グループトランスファー法（ＧＴＰ）などがあるが、これらに限定される訳ではない。
【００６７】
本発明の文脈において使用するのに適したＩＳＤポリマー分散剤の数平均分子量は、３００より大きい、好ましくは８００より大きい、約３０，０００より小さい、好ましくは約２０，０００より小さい、典型的には約１，０００〜約６，０００の範囲である。
【００６８】
ＩＳＤポリマー分散剤は、イオン含量に対して限定される。ランダムで直鎖状のコポリマー、ジブロック、グラフトおよび分岐状のポリマーにおいては、親水性モノマーの限度は、すべてのモノマーを基準にして、約１モルパーセントから約２０モルパーセント未満までである。別な方法においては、親水性モノマーの限度は、すべてのモノマーを基準にして、約２モルパーセントから約１５モルパーセント未満までである。ＡＢＡトリブロックの場合には、その限度は約２モルパーセントから約３８モルパーセント未満まで、場合によっては約２５モルパーセント未満までである。ＢＡＢトリブロックの場合には、その限度は約２モルパーセントから約２５モルパーセント未満までである。これらのイオンの限度のそれぞれにおいて、顔料分散体またはインクジェットインキの塩安定性試験は、イオン含量に関しては決定要因となる。
【００６９】
ＩＳＤポリマー分散剤の親水性含量が低いことから生じる結果の１つは、それらの水に対する溶解性が低いということである。当然のことながら、水はインクジェットインキのための好適な媒体である。したがって、ＩＳＤポリマー分散剤から安定な水性分散体を調製するためには、顔料とＩＳＤポリマー分散剤との最初の混合物に水混和性溶媒が含まれているのが好ましく、その溶媒がＩＳＤポリマー分散剤を充分に可溶化させ、それによって、分散剤と顔料の初期の物理的混合物が得られるようにする。次いで、このＩＳＤポリマー分散剤、顔料および溶媒の混合物を、通常の分散体処理方法により加工して、水性ビヒクル中に、安定なＩＳＤポリマー分散剤／顔料の組合せが形成されるようにする。したがって、この水性ビヒクルは、水と水混和性溶媒の組合せとすることができる。溶媒システムの候補を選ぶためには、公知の溶解パラメーター手法を用いて、ＩＳＤポリマー分散剤の溶解性を検討する。
【００７０】
本発明のＩＳＤおよびインキ組成物は、当業者公知の方法を用いて調製することができる。ＩＳＤは一般に、濃厚液の形態で製造するのが好ましく、次いでそれを、所望の添加剤を含む適当な液状物を用いて希釈する。ＩＳＤは、選択した顔料およびＩＳＤポリマー分散剤を、水性キャリヤ媒体（たとえば水、および場合によっては水混和性溶媒）の中で予備混合することでまず調製し、次いで含量を分散または解凝集させる。分散工程を達成するには、２本ロールミル、メディアミル、水平ミニミル、ボールミル、アトリター、あるいは、液状ジェット相互作用チャンバーの内部で、少なくとも５，０００ｐｓｉの液体圧力を用いて混合物を複数のノズルを通過させることによって、水性キャリヤ媒体中に顔料粒子の均質な分散体を製造する方法（マイクロフルイダイザー）などの方法を用いることができる。あるいは、加圧下で、ポリマー性分散剤と顔料を乾式混合することによって、濃厚物を調製することも可能である。メディアミルのための媒体は、ジルコニア、ＹＴＺ、ナイロンなど、一般的に入手可能なものから選択する。これら各種の分散方法は、一般的な意味合いにおいては当業者には公知であり、たとえば、下記の特許に記載がある：米国特許公報（特許文献１３）、米国特許公報（特許文献１４）、米国特許公報（特許文献１５）、米国特許公報（特許文献１６）、米国特許公報（特許文献１７）、米国特許公報（特許文献１８）、および米国特許公報（特許文献１９）。これらの文書はすべて、すべての目的において、そのすべてを記載したかのように、本明細書に参照により援用するものとする。好適なのは、２本ロールミル、メディアミル、および液状ジェット相互作用チャンバーの内部で、少なくとも５，０００ｐｓｉの液体圧力を用いて混合物を複数のノズルを通過させる方法である。
【００７１】
ミル混合プロセスが終了したら、その顔料濃厚液を「レットダウン（ｌｅｔ  ｄｏｗｎ）」させて、水性システムとすることができる。「レットダウン」という用語は、混合または分散によって濃厚液を希釈することを意味していて、その混合／分散の強度は通常は、通常の方法を用いてトライアルアンドエラー法によって求めるが、多くの場合、ポリマー性分散剤、溶媒および顔料の組合せに依存する。ポリマー性分散剤、溶媒および顔料のすべての組合せについて、充分なレットダウン条件を求めておく必要がある。
【００７２】
ＩＳＤが調製できた後で、水混和性溶媒の量が、いくつかのインクジェット用途に用いうる量よりも多いこともあり得る。したがって、ＩＳＤのいくつかにおいては、水混和性溶媒の量を低下させるために、最終的な分散体を限外ろ過する必要があることもある。顔料分散体の安定性を改良し、粘度を低下させるために、約３０℃〜約１００℃に加熱することによって熱処理をしてもよく、好ましくは温度約７０℃で約１０〜約２４時間加熱処理する。それ以上長く加熱しても、分散体の性能には影響はない。
【００７３】
顔料を安定化させるために必要なポリマーＩＳＤ分散剤の量は、具体的なＩＳＤ分散剤、顔料およびビヒクルの相互作用に依存する。顔料のポリマーＩＳＤ分散剤に対する重量比は、典型的には約０．５〜約６の範囲とする。約０．７５〜約４の範囲とするのが好ましい。
【００７４】
理論に捕らわれることなく言えば、ＩＳＤが改良されたインキ性能を与えるのは、次の手段によるものと考えられる。インキカートリッジに長寿命を与えたり、ノズルの閉塞の問題をほとんど無くしたりするためには、安定な水性分散体は、インクジェットインキにとって必須のものである。しかしながら、インキが印刷媒体の上にジェット噴射されたときにはインキが不安定となって、インキ中の顔料が（印刷媒体の内部に吸収されるのとは反対に）印刷媒体の表面上に「クラッシュアウト（ｃｒａｓｈ  ｏｕｔ）」するのが好ましい。印刷媒体の表面上に顔料が存在することによって、そのインキの有利な性能を発揮することができる。
【００７５】
このＩＳＤポリマー分散剤は、吐出させる前のインキ（たとえばカートリッジ中）を充分に安定化させるが、そのインキを紙の上にジェット噴射した場合には、その顔料系が不安定となり、印刷媒体の表面上に顔料が残るような、新規な分散剤を提供する。このことによって、インキの性能が改良される。
【００７６】
ＩＳＤを用いて製造したインクジェットインキの疎水性によって、光学密度および彩度が顕著に改良される。（非特許文献２）における、顔料化インキについての最近の議論には、普通紙の上にジェット噴射した場合に、紙の表面に顔料が残存する疎水性顔料配合が記載されている。このように顔料が表面に堆積することによって、光学密度と彩度が改良される。本発明のＩＳＤは、さらに疎水性が高く、そのためにより良好なレベルの光学密度と彩度が達成される。
【００７７】
（顔料）
各種広い範囲の有機および無機顔料を、単独または組合せとして選択して、ＩＳＤおよびインキを製造することができる。本明細書で使用するとき「顔料」という用語は、不溶性の着色剤を意味する。その顔料粒子は充分に小さくて、インクジェット印刷デバイス、特に通常約１０ミクロン〜約５０ミクロンの範囲の直径を有する吐出ノズルを通過して、インキが自由に流動できるようにする。粒径は顔料分散安定性にも影響があり、それはインキの寿命全体にわたって極めて重要である。微少な粒子のブラウン運動は、粒子が凝集することの防止に役立つであろう。色の濃さと光沢を最大とするためにも、小さな粒子を使用するのが望ましい。有用な粒径の範囲は典型的には、約０．００５ミクロン〜約１５ミクロンである。顔料の粒径は、約０．００５〜約５ミクロンの範囲であるのが好ましく、約０．００５〜約１ミクロンであれば最も好ましい。動的光散乱法によって測定した平均粒径は、約５００ｎｍ未満、好ましくは約３００ｎｍ未満である。
【００７８】
選択した顔料を乾燥した形態または湿潤形態で使用することができる。たとえば、顔料は通常水性媒体の中で製造され、得られる顔料は、水湿潤プレスケーキとして得られる。プレスケーキの形態において、顔料は乾燥した形態にあるほどには、凝集されない。したがって、水湿潤プレスケーキの形態にある顔料は、乾燥形態の顔料ほどには、インキの調製プロセスにおいて解凝集させる必要がない。代表的な市販の乾式顔料は、先に挙げた米国特許公報（特許文献２）に記載がある。
【００７９】
有機顔料の場合、インキには、インキの全重量を基準にして、最大約３０％まで、好ましくは約０．１〜約２５％、より好ましくは約０．２５〜約１０％の顔料を含むことができる。無機顔料を選択した場合には、そのインキは、有機顔料を用いた対応するインキよりも、より高い重量パーセントの顔料を含む傾向があり、場合によっては約７５％もの高濃度とするが、その理由は、無機顔料は一般に有機顔料よりも比重が高いからである。
【００８０】
ＩＳＤポリマー分散剤は、インキ組成物の全重量を基準にして、重量で、約０．１〜約２０％の範囲、より好ましくは約０．２〜約１０％の範囲、さらにより好ましくは約０．２５％〜約５％の範囲で存在させるのが好ましい。
【００８１】
（水性キャリヤ媒体）
水性キャリヤ媒体（水性ビヒクル）は水、または水と少なくとも１種の水混和性有機溶媒との混合物である。好適な混合物の選択は、具体的な用途における必要性、たとえば所望の表面張力および粘度、選択した顔料、顔料化させたインクジェットインキの乾燥時間、およびそのインキで印刷する紙のタイプ、などによって変わってくる。選択することが可能な、水溶性有機溶媒の代表例を挙げれば、（１）アルコールたとえば、メチルアルコール、エチルアルコール、ｎ−プロピルアルコール、イソ−プロピルアルコール、ｎ−ブチルアルコール、ｓｅｃ−ブチルアルコール、ｔ−ブチルアルコール、イソブチルアルコール、フルフリルアルコール、およびテトラヒドロフルフリルアルコール；（２）ケトンまたはケトアルコールたとえば、アセトン、メチルエチルケトンおよびジアセトンアルコール；（３）エーテルたとえば、テトラヒドロフランおよびジオキサン；（４）エステルたとえば、酢酸エチル、乳酸エチル、エチレンカーボネートおよびプロピレンカーボネート；（５）多価アルコールたとえば、エチレングリコール、ジエチレングリコール、トリエチレングリコール、プロピレングリコール、テトラエチレングリコール、ポリエチレングリコール、グリセロール、２−メチル−２，４−ペンタンジオール、１，２，６−ヘキサントリオール、およびチオジグリコール；（６）アルキレングリコールから誘導される低級アルキルモノ−またはジエーテルたとえば、エチレングリコールモノ−メチル（または−エチル）エーテル、ジエチレングリコールモノ−メチル（または−エチル）エーテル、プロピレングリコールモノ−メチル（または−エチル）エーテル、トリエチレングリコールモノ−メチル（または−エチル）エーテル、およびジエチレングリコールジ−メチル（または−エチル）エーテル；（７）窒素含有環状化合物たとえば、ピロリドン、Ｎ−メチル−２−ピロリドン、および１，３−ジメチル−２−イミダゾリジノン；および（８）硫黄含有化合物たとえば、ジメチルスルホキシドおよびテトラメチレンスルホン、などがある。
【００８２】
水と、多価アルコールたとえばジエチレングリコールとの混合物が、水性キャリヤ媒体としては好ましい。水とジエチレングリコールの混合物の場合、水性キャリヤ媒体には通常、約３０％水／７０％ジエチレングリコールから、約９５％水／５％ジエチレングリコールまでのものが含まれる。好適な比率は、約６０％水／４０％ジエチレングリコールから約９５％水／５％ジエチレングリコールまでである。パーセントは、水性キャリヤ媒体の全重量を基準にしたものである。水とブチルカルビトールとの混合物もまた、効果的な水性キャリヤ媒体である。
【００８３】
インキ中の水性キャリヤ媒体の量は典型的には、インキの全重量を基準にして、約７０％〜約９９．８％の範囲、好ましくは約８０％〜約９９．８％の範囲である。
【００８４】
水性キャリヤ媒体は、界面活性剤、または浸透剤たとえばグリコールエーテルおよび１，２−アルカンジオールを加えることにより、速浸透性（速乾燥性）とすることができる。グリコールエーテルとしては、エチレングリコールモノブチルエーテル、ジエチレングリコールモノ−ｎ−プロピルエーテル、エチレングリコールモノ−イソ−プロピルエーテル、ジエチレングリコールモノ−イソ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、１−メチル−１−メトキシブタノール、プロピレングリコールモノ−ｔ−ブチルエーテル、プロピレングリコールモノ−ｎ−プロピルエーテル、プロピレングリコールモノ−イソ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、およびジプロピレングリコールモノ−イソプロピルエーテルなどが挙げられる。１，２−アルカンジオールは、好ましくは１，２−Ｃ４〜６アルカンジオール、最も好ましくは１，２−ヘキサンジオールである。好適な界面活性剤を挙げれば、エトキシル化アセチレンジオール（たとえば、エア・プロダクツ（Ａｉｒ  Ｐｒｏｄｕｃｔｓ）からのスルフィノール（Ｓｕｒｆｙｎｏｌ，登録商標）シリーズ）、エトキシル化第一級アルコール（たとえば、シェル（Ｓｈｅｌｌ）からのネオドール（Ｎｅｏｄｏｌ，登録商標）シリーズ）および第二級アルコール（たとえば、ユニオン・カーバイド（Ｕｎｉｏｎ  Ｃａｒｂｉｄｅ）からのテルギトール（Ｔｅｒｇｉｔｏｌ，登録商標）シリーズ）、スルホスクシネート（たとえば、サイテック（Ｃｙｔｅｃ）からのアエロゾル（Ａｅｒｏｓｏｌ，登録商標）シリーズ）、オルガノシリコーン（たとえば、ウィトコ（Ｗｉｔｃｏ）からのシルウェット（Ｓｉｌｗｅｔ，登録商標）シリーズ）、およびフルオロ界面活性剤（たとえば、本願特許出願人からのゾニル（Ｚｏｎｙｌ，登録商標）シリーズ）などがある。
【００８５】
添加するグリコールエーテルおよび１，２−アルカンジオールの量は、適切に決めなければならないが、インキの全重量を基準にして典型的には約１〜約１５重量％、より典型的には約２〜約１０重量％の範囲である。界面活性剤は、インキの全重量を基準にして典型的には約０．０１〜約５％、好ましくは約０．２〜約２％の量とする。
【００８６】
（その他の添加剤）
その他の添加剤、たとえば殺虫剤、保湿剤、キレート剤および粘度変性剤などを、それらの通常の目的のためにインキに添加することができる。
【００８７】
殺生物剤を使用して、微生物の成長を抑制することができる。
【００８８】
金属イオン封鎖剤（すなわちキレート剤）たとえば、エチレンジアミンテトラ酢酸（ＥＤＴＡ）、イミノジ酢酸（ＩＤＡ）、エチレンジアミン−ジ（ｏ−ヒドロキシフェニル酢酸）（ＥＤＤＨＡ）、ニトリロトリ酢酸（ＮＴＡ）、ジヒドロキシエチルグリシン（ＤＨＥＧ）、トランス−１，２−シクロヘキサンジアミンテトラ酢酸（ＣｙＤＴＡ）、ジエチレントリアミン−Ｎ，Ｎ，Ｎ’，Ｎ”、Ｎ”−ペンタ酢酸（ＤＴＰＡ）、およびグリコールエーテルジアミン−Ｎ，Ｎ，Ｎ’，Ｎ’−テトラ酢酸（ＧＥＤＴＡ）ならびにそれらの塩、などを加えることによって、たとえば重金属不純物による悪影響を除去するなどの面で、有利となる。
【００８９】
その他のポリマー添加剤は、使用するならば、可溶性または分散性のポリマーとすることができる。それらは各種適切なポリマーであってよく、たとえば、可溶性ポリマーとしては、直鎖状のホモポリマー、コポリマー、ブロックポリマーまたは天然ポリマーを挙げることができる。それらはまた、グラフトまたは分岐状のポリマー、スターポリマー、デンドリマーなどを含む、構造化ポリマーであってもよい。分散ポリマーとしては、ラテックス、ポリウレタン分散体などを挙げることができる。それらのポリマーは、各種公知の方法によって製造することが可能で、たとえば、フリーラジカル、グループトランスファー、イオン、ＲＡＦＴ、縮合およびその他のタイプの重合法が使用できるが、これらに限定される訳ではない。有用なポリマーのタイプとしては、たとえば、アクリル樹脂、スチレン−アクリル樹脂、ポリウレタン、およびアルギネートなどが挙げられる。これらその他のポリマー添加剤は、ＩＳＤポリマー分散剤として機能することが可能なポリマーから選択することができるが、そのままでは使用できない。
【００９０】
それらのポリマー添加剤は、光学密度を犠牲にすることなく、光沢やその他の性質を改良するのに有効である。そのようなポリマー添加剤によって影響を受ける可能性があるその他の性質としては、たとえば、サーマルインクジェットの信頼性や画像耐久性などが挙げられる。
【００９１】
（インキの性質）
液滴速度、液滴の分離長さ、液滴サイズ、流れ安定性は、インキの表面張力と粘度の影響を大きく受ける。インクジェットインキは典型的には、２５℃で約２０ダイン／ｃｍ〜約７０ダイン／ｃｍの範囲の表面張力を有している。粘度は、２５℃で約３０ｃＰもの高粘度とすることも可能ではあるが、典型的には幾分低めである。インキは、吐出条件および印字ヘッドの設計に適合させることが可能な物理的性質を有している。インキは、長期間にわたって優れた貯蔵安定性を有していて、インクジェット機器の中で顕著なレベルの閉塞を招かないようにするべきである。さらに、インキは、それが接触するインクジェット印刷デバイス部品を腐食させるようなことがあってはならず、また本質的に無臭、無毒でなければならない。
【００９２】
いかなる具体的な粘度範囲また印字ヘッドに制限される訳ではないが、より低粘度のインキを使用することが可能で、また、ある種の用途ではその方が好ましい。したがって、（２５℃における）インキの粘度は、約７ｃｐｓ未満、約５ｃｐｓ未満、さらには約３．５ｃｐｓ未満とすることができる。
【００９３】
（インキセット）
本発明において使用するのに適したインキセットには、少なくとも３原色のインキである、シアンインキ、マゼンタインキおよびイエローインキ（ＣＭＹ）が含まれるが、ここでそれらのインキの内の少なくとも１種（好ましくは３種すべて）がＩＳＤベースのものである。場合によっては、インキセットには他のインキ、特にブラックインキが含まれていてもよい（ＣＭＹＫインキセットとなる）。
【００９４】
そのインキセットがブラックインキを含む場合には、高い光学密度という観点から、顔料は一般にブラックであるのが好ましい。好適なブラック顔料は、カーボンブラック顔料、特にＳＤＰブラックである。ＳＤＰブラックおよびそれをベースとしたインキの例は、以下の特許に見出すことができる：たとえば、米国特許公報（特許文献８）、米国特許公報（特許文献２０）、米国特許公報（特許文献２１）、米国特許公報（特許文献２２）、米国特許公報（特許文献２３）、米国特許公報（特許文献２４）、米国特許公報（特許文献６）、米国特許公報（特許文献２５）、米国特許公報（特許文献２６）、米国特許公報（特許文献２７）、米国特許公報（特許文献２８）、米国特許公報（特許文献２９）、米国特許公報（特許文献３０）、米国特許公報（特許文献３１）、米国特許公報（特許文献３２）、米国特許公報（特許文献３３）、米国特許公報（特許文献３４）、米国特許公報（特許文献３５）、米国特許公報（特許文献３６）、米国特許公報（特許文献３７）、米国特許公報（特許文献３８）、米国特許公報（特許文献３９）、米国特許公報（特許文献４０）、米国特許公報（特許文献４１）、米国特許公報（特許文献４２）、米国特許公報（特許文献４３）、米国特許公報（特許文献４４）、米国特許公報（特許文献４５）、米国特許公報（特許文献４６）、米国特許公報（特許文献４７）、米国特許公報（特許文献４８）、米国特許公報（特許文献４９）、（特許文献５０）、（特許文献５１）、（特許文献５２）、（特許文献５３）、（特許文献５４）、（特許文献５５）、（特許文献５６）、および（特許文献９）（それらの開示は、すべての目的において、そのすべてを記載したかのように、本明細書に参照により援用するものとする）。
【００９５】
ＳＤＰは、顔料の表面の上に官能基または官能基を含む分子をグラフトさせるか、物理的処理（たとえば真空プラズマ）によるか、あるいは化学的処理（たとえば、オゾン、次亜塩素酸などを用いた酸化反応）によるか、の方法を用いて調製することができる。単一のタイプまたは複数のタイプの親水性官能基を、１つの顔料粒子の上に結合させることができる。そのタイプと官能化の程度は、たとえば、インキ中での分散安定性、色濃度、およびインクジェットヘッド部の先端における乾燥特性などを考慮に入れて、適切に決めることができる。さらなる詳細は、先に引用した多くの公刊物を参照することにより、見出すことが可能である。
【００９６】
１つの好ましい実施態様においては、ＳＤＰ上の親水性官能基が主として、カルボキシル基、またはカルボキシル基とヒドロキシル基との組合せであり、さらにより好ましくは、ＳＤＰ上の親水性官能基が直接結合していて、主としてカルボキシル基、またはカルボキシルとヒドロキシルとの組合せである。
【００９７】
親水性官能基が直接結合している好適な顔料は、たとえば先に引用した（特許文献９）に記載されている方法により、製造することができる。その特許に記載されている方法により処理したカーボンブラックは、高い表面活性水素含量を有していて、塩基を用いてそれを中和することにより、水中で極めて安定な分散体が得られる。
【００９８】
ブラックインキに加えて、インキセットには、１つまたは複数その他の着色インキ、たとえば、オレンジインキおよび／またはグリーンインキがさらに含まれていてもよい。
【００９９】
インキセットにはさらに、定着液が含まれていてもよく、それによって、速乾性水性インキにおけるかぶりや裏抜けを低下させる点で有利となる。たとえば、米国特許公報（特許文献５７）、米国特許公報（特許文献５８）、米国特許公報（特許文献５９）、（特許文献６０）、および（特許文献６１）（出願日２００４年、１月１２日、米国特許第仮出願第６０／４４９，７６０号（出願日２００３年２月２５日）の優先権主張）などを参照されたい（それらの開示は、すべての目的において、そのすべてを記載したかのように、本明細書に参照により援用するものとする）。
【０１００】
ここで本発明について、以下の実施例を用いてさらに説明するが、それは本発明を限定するものではない。
【実施例】
【０１０１】
（ポリマー性分散剤）
以下の合成例はすべてグループトランスファー重合（ＧＴＰ）に基づくものであるが、同様のタイプのポリマーを生成させるのに、その他のタイプの重合法を使用することも可能である。ブロックポリマーの場合、反応中のブロックを少なくとも９５％転化させた後に、次のブロックのためのモノマー混合物を添加した。すべての場合において、フィードサイクル方法を記述した。しかしながら、ＨＰＬＣを用いた検出で、９９％のポリマーが転化したところで、合成を終了させた。報告した分子量は（特に断らない限り）、理論的な考察に基づいたものである。ランダムで直鎖状のポリマーの場合、報告した比率は、最終的なポリマーの中のモノマー単位の重量比であり；トリブロックおよびその他のポリマーの場合には、その比はモノマー成分のモル比である。
【０１０２】
以下の実施例においては、標準的な実験室的方法を用いた。
【０１０３】
酸価は滴定により求め、ｍｇ／ポリマー固形分（グラム）として報告した。分子量はＧＰＣにより求めた。ＧＰＣの分離は、２本の５００Åおよび２本の１００Åで３０ｃｍ×内径７．８ｍｍのマイクロスチラゲル（Ｍｉｃｒｏｓｔｙｒａｇｅｌ）カラム（マサチューセッツ州ミルフォード（Ｍｉｌｆｏｒｄ，ＭＡ）のウォーターズ（Ｗａｔｅｒｓ）製）からなる、４本カラムセットを用いて実施した。ヒューレット・パッカード（Ｈｅｗｌｅｔｔ−Ｐａｃｋａｒｄ）（カリフォルニア州パロ・アルト（Ｐａｌｏ  Ａｌｔｏ，ＣＡ））のモデル１０９０グラジエント液体クロマトグラフを用い、テトラヒドロフラン移動相を流量１．０ｍＬ／分で送った。溶出する化学種は、ヒューレット・パッカード（Ｈｅｗｌｅｔｔ−Ｐａｃｋａｒｄ）１０４７Ａ示差屈折率検出器を使用して検出した。標準の狭い分子量範囲の低分子量ポリ（メタクリル酸メチル）を校正物質として用いた。粒径は、フロリダ州ラーゴ（Ｌａｒｇｏ，Ｆｌｏｒｉｄａ）のマイクロトラック・アナライザー（Ｍｉｃｒｏｔｒａｃ  Ａｎａｌｙｚｅｒ）を用いて、動的光散乱法により測定した。分散工程の多くにおいて、マサチューセッツ州ニュートン（Ｎｅｗｔｏｎ，ＭＡ）のマイクロフルイディクス・システム（Ｍｉｃｒｏｆｌｕｉｄｉｃｓ  ｓｙｓｔｅｍ）モデル１００ＦまたはＹを用いた。
【０１０４】
注意してほしいのは、ポリマー組成物を表す場合に、ダブルスラッシュはブロックの間の分離を示し、シングルスラッシュはランダムコポリマーを表している。したがって、たとえば、ＢＺＭＡ／ＭＡＡ（９０／１０）は、最終的なポリマー中に、約９０重量％のメタクリル酸ベンジル（ＢＺＭＡ）と約１０重量％メタクリル酸（ＭＡＡ）単位を有するランダムコポリマーであり；そしてＢＺＭＡ／／ＭＡＡ／／ＢＺＭＡ（８／／１０／／８）は、ＡＢＡトリブロックポリマーであって、最初のＡブロックが平均８個のＢＺＭＡ単位の長さ、Ｂブロックが平均１０個のＭＡＡ単位の長さ、そして最後のＡが平均８個のＢＺＭＡ単位の長さとなっている。
【０１０５】
（（１ａ）ＢＺＭＡ／ＭＡＡ（９０／１０）ランダムで直鎖状のコポリマー）
５リットルのフラスコに、機械的撹拌器、温度計、Ｎ２入口、乾燥チューブ出口、および滴下ロートを取り付けた。テトラヒドロフラン（ＴＨＦ）、１７１５．１ｇをフラスコに仕込んだ。次いで、触媒（ｍ−クロロ安息香酸テトラブチルアンモニウムのアセトニトリル中１．０Ｍ溶液、１．２ｍＬ）を添加した。重合開始剤（１−メトキシ−１−トリメチルシロキシ−２−メチルプロペン、５１．３３ｇ（０．２９５モル））を注入した。フィードＩ（ｍ−クロロ安息香酸テトラブチルアンモニウムのアセトニトリル中１．０Ｍ溶液、１．２ｍＬおよびＴＨＦ、１０．０ｇ）を開始し、１８０分かけて添加した。フィードＩＩ（メタクリル酸トリメチルシリル、２６７．６ｇ（１．６９モル）およびメタクリル酸ベンジル（ＢＺＭＡ）、１３０５．６ｇ（７．４２モル））を０．０分に開始し、７０分かけて添加した。
【０１０６】
１７３分のところで、６０．５ｇのメタノールを上記の溶液に添加して、蒸留を開始した。蒸留の第一段階の間に、５０３．０ｇの物質を除去した。最終的なポリマー溶液では、固形分が５１．５％であった。
【０１０７】
そのポリマーは、ＢＺＭＡ／ＭＡＡ（９０／１０）の組成を有し；分子量（Ｍｎ）が５０４８；そして酸価が、全固形分を基準にして、１．２４（ミリ当量／グラム（ポリマー固形分）であった。
【０１０８】
（（１ｂ）ＢＺＭＡ／ＭＡＡ（９０／１０）ランダムで直鎖状のコポリマー）
３リットルのフラスコに、機械的撹拌器、温度計、Ｎ２入口、乾燥チューブ出口、および滴下ロートを取り付けた。テトラヒドロフラン（ＴＨＦ）、１２００ｇをフラスコに仕込んだ。次いで、触媒（ｍ−クロロ安息香酸テトラブチルアンモニウムのアセトニトリル中１．０Ｍ溶液、０．７５ｍＬ）を添加した。重合開始剤（１，１−ビス（トリメチルシリルオキシ）−２−メチルプロペン、４２．５ｇ（０．１８モル））を注入した。フィードＩ（ｍ−クロロ安息香酸テトラブチルアンモニウムのアセトニトリル中１．０Ｍ溶液、０．４ｍＬおよびＴＨＦ、５ｇ）を開始し、１８０分かけて添加した。フィードＩＩ（メタクリル酸トリメチルシリル、１３５．５ｇ（０．８６モル）およびメタクリル酸ベンジル、８２５．５ｇ（４．６９モル））を０．０分に開始し、４５分かけて添加した。
【０１０９】
１２５分のところで、７０ｇのメタノールを上記の溶液に添加して、蒸留を開始した。蒸留の第一段階の間に、３７５ｇの物質を除去した。最終的なポリマー溶液では、固形分が４８．５％であった。
【０１１０】
そのポリマーは、ＢＺＭＡ／ＭＡＡ（９０／１０）の組成を有し；分子量（Ｍｎ）が４９９５、そして酸価が、全固形分を基準にして、１．２２（ミリ当量／グラム（ポリマー固形分）であった。
【０１１１】
（（１ｃ）ＢＺＭＡ／ＭＡＡ（９０／１０）ランダムで直鎖状のコポリマー、最終溶媒として２−ピロリドンを含む）
２リットルのフラスコの中に、１０００ｇのポリマー１ａの溶液を加えた。その溶液を加熱還流させて、２８４ｇの溶媒を留去した。次いでそのフラスコに、２２１ｇの２−ピロリドンを添加した。さらに１５６ｇの溶媒を留去し、２６６ｇの２−ピロリドンを添加して、固形分４７％のポリマー溶液を作った。
【０１１２】
（（２a）ＢＺＭＡ／ＭＡＡ（９２／８）ランダムで直鎖状のコポリマー）
調製法１ａの場合と同じ調製法を用いたが、ただし、２１３．２ｇのメタクリル酸トリメチルシリルと１３３４．５ｇのメタクリル酸ベンジルを用いた。これにより得られたのは、固形分５１．７％のポリマー溶液で、その組成がＢＺＭＡ／ＭＡＡ（９２／８）、分子量（Ｍｎ）が５０４７、そして酸価が、全固形分を基準にして、０．９９（ｍｅｑ／グラム（ポリマー固形分））であった。
【０１１３】
（（２ｂ）ＢＺＭＡ／ＭＡＡ（９２／８）ランダムで直鎖状のコポリマー、最終溶媒として２−ピロリドンを含む）
５リットルのフラスコの中に、１４４９ｇのポリマー２ａ溶液を、４１２ｇの２−ピロリドンと共に加えた。その溶液を加熱還流させて、５６ｇの溶媒を留去した。次いで、３２０．５ｇの２−ピロリドンを添加して、固形分４５．７％のポリマー溶液を作った。
【０１１４】
（（２ｃ）ＢＺＭＡ／ＭＡＡ（９２／８）ランダムで直鎖状のコポリマー）
調製法１ｂの場合と同じ調製法を用いたが、ただし、１０３．０ｇのメタクリル酸トリメチルシリル（０．６５モル）、８４４ｇのメタクリル酸ベンジル（４．８０モル）および５５ｇのメタノールを使用し、３５４ｇの物質を除去した。最終的なポリマー溶液では、固形分が４８．４％であった。
【０１１５】
そのポリマーは、ＢＺＭＡ／ＭＡＡ（９２／８）の組成を有し；分子量（Ｍｎ）が４９９９、そして酸価が、全固形分を基準にして、０．９８（ｍｅｑ／グラム（ポリマー固形分））であった。
【０１１６】
（（２ｄ）水酸化カリウムを用いたポリマー２ｂの中和）
以下の成分を組み合わせて撹拌した：
【０１１７】
【表１】
2006527282.tif 000003
【０１１８】
（（３a）ＢＺＭＡ／ＭＡＡ（９４／６）ランダムで直鎖状のコポリマー）
調製法１ａの場合と同じ調製法を用いたが、ただし、１６０．３ｇのメタクリル酸トリメチルシリルと１３６３．５ｇのメタクリル酸ベンジルを用いた。得られたのは固形分４９．９％のポリマー溶液で、その組成がＢＺＭＡ／ＭＡＡ（９４／６）、分子量（Ｍｎ）が５０４７、そして酸価が、全固形分を基準にして、０．７７（ｍｅｑ／グラム（ポリマー固形分））であった。
【０１１９】
（（３ｂ）ＢＺＭＡ／ＭＡＡ（９４／６）ランダムで直鎖状のコポリマー、最終溶媒として２−ピロリドンを含む）
２ｂの場合と同様に調製して、最終的な溶媒として２−ピロリドンを含むポリマー３ａの溶液を調製した。得られたものは、固形分含量が４３．９３％、ＴＨＦが８．８％そして２−ピロリドンが４７．２７％であった。
【０１２０】
（（３ｃ）ＢＺＭＡ／ＭＡＡ（９４／６）ランダムで直鎖状のコポリマー）
調製法１ｂの場合と同じ調製法を用いたが、ただし、６９．９ｇのメタクリル酸トリメチルシリル（０．４４モル）、８６２．０ｇのメタクリル酸ベンジル（４．９０モル）および５５ｇのメタノールを使用し、３５９ｇの物質を除去した。最終的なポリマー溶液では、固形分が４９．０％であった。
【０１２１】
そのポリマーは、ＢＺＭＡ／ＭＡＡ（９４／６）の組成を有し、分子量（Ｍｎ）が４９９９、そして酸価が、全固形分を基準にして、０．６９（ｍｅｑ／グラム（ポリマー固形分））であった。
【０１２２】
（（４ａ）ＢＺＭＡ／／ＭＡＡ／／ＢＺＭＡ（８／／１０／／８）トリブロックコポリマー）
５リットルのフラスコに、機械的撹拌器、温度計、Ｎ２入口、乾燥チューブ出口、および滴下ロートを取り付けた。ＴＨＦ、１７２１．０ｇをそのフラスコに仕込んだ。次いで、触媒（ｍ−クロロ安息香酸テトラブチルアンモニウムのアセトニトリル中１．０Ｍ溶液、１．９ｍＬ）を添加した。重合開始剤（１−メトキシ−１−トリメチルシロキシ−２−メチルプロペン、８０．１７ｇ（０．４６モル））を注入した。フィードＩ（ｍ−クロロ安息香酸テトラブチルアンモニウムのアセトニトリル中１．０Ｍ溶液、１．８ｍＬおよびＴＨＦ、１６．９２ｇ）を開始し、２１０分かけて添加した。フィードＩＩ（ＢＺＭＡ、６４９．３ｇ（３．６９モル））を０．０分に開始し、４５分かけて添加した。フィードＩＩが完了してから３０分後に（９９％を超えるモノマーが反応済み）、フィードＩＩＩ（メタクリル酸トリメチルシリル、７２６．７ｇ（４．６０モル））を開始し、３０分かけて添加した。フィードＩＩＩが完了してから１５０分後に（９９％を超えるモノマーが反応済み）、フィードＩＶ（ＢＺＭＡ、６４７．５ｇ（３．６８モル））を開始し、３０分かけて添加した。
【０１２３】
５００分のところで、３００．０ｇのメタノールを上記の溶液に添加して、蒸留を開始した。７５０．０ｇの物質を除去して、テトラヒドロフラン中に固形分５１．５％の最終的なポリマー溶液を製造した。
【０１２４】
そのポリマーは、組成がＢＺＭＡ／／ＭＡＡ／／ＢＺＭＡ（８／／１０／／８）、分子量が３７８０、そして酸価が、全固形分を基準にして、２．８８（ｍｅｑ／グラム（ポリマー固形分））であった。
【０１２５】
（（４ｂ）ＢＺＭＡ／／ＭＡＡ／／ＢＺＭＡ（８／／１０／／８）トリブロックコポリマー、最終溶媒として２−ピロリドンを含む）
３リットルのフラスコに加熱用マントル、撹拌器およびコンデンサーを取り付けた。１０００グラムのポリマー４ａの溶液を、５００ｇの２−ピロリドンと共に仕込んだ。そのフラスコを加熱還流させ、蒸留を始めて２５０．０ｇの溶媒を除去してから、追加の４４７．０の２−ピロリドンを添加した。蒸留を続けてさらに２００ｇの溶媒を除去した。これにより、２−ピロリドン中固形分３５．２％のポリマー溶液が残った。
【０１２６】
（（５ａ）ＢＺＭＡ／／ＭＡＡ／／ＢＺＭＡ（８／／５／／８）トリブロックコポリマー）
調製法４ａの場合と同じ調製法を用いたが、ただし、３６３．５ｇのメタクリル酸トリメチルシリルを使用した。これにより、固形分５１．７％のポリマー溶液が得られたが、その組成はＢＺＭＡ／／ＭＡＡ／／ＢＺＭＡ（８／／５／／８）、分子量（Ｍｎ）が３３５０、そして酸価が、全固形分を基準にして、１．５９（ｍｅｑ／グラム（ポリマー固形分））であった。
【０１２７】
（（５ｂ）ＢＺＭＡ／／ＭＡＡ／／ＢＺＭＡ（８／／５／／８）トリブロックコポリマー、最終溶媒として２−ピロリドンを含む）
調製法４ｂの場合と同じ調製法を用いたが、ただし、ポリマー５ａの溶液を使用した。これにより、２−ピロリドン中固形分が３５．７％のポリマー溶液が作られた。
【０１２８】
（（６ａ）ＢＺＭＡ／／ＭＡＡ（５／／１）、Ｂ不足の（ｓｈｏｒｔ  Ｂ）ブロックコポリマー）
３リットルのフラスコに、機械的撹拌器、温度計、Ｎ２入口、乾燥チューブ出口、および滴下ロートを取り付けた。ＴＨＦ、１０００．６ｇをそのフラスコに仕込んだ。次いで、触媒（ｍ−クロロ安息香酸テトラブチルアンモニウムのアセトニトリル中１．０Ｍ溶液、４．０ｍＬ）を添加した。重合開始剤（１，１−ビス（トリメチルシロキシ）−２−メチルプロペン、２３２．７ｇ（１．００モル））を注入した。フィードＩ（メタクリル酸ベンジル、８８１．０ｇ（５．００モル））を０．０分に開始し、６０分かけて添加した。
【０１２９】
１９０分のところで、６４．２ｇのメタノールを上記の溶液に添加し、蒸留を開始した。４５７．７ｇの物質を除去して、固形分５４．０％の最終的なポリマー溶液を作った。
【０１３０】
そのポリマーは、ＢＺＭＡ／／ＭＡＡ（５／／１）の組成を有し、分子量（Ｍｎ）が８８６、そして酸価が、全固形分を基準にして、０．９０（ｍｅｑ／グラム（ポリマー固形分））であった。
【０１３１】
（（６ｂ）ＢＺＭＡ／／ＭＡＡ（５／／１）、Ｂ不足のブロックコポリマー、最終溶媒として２−ピロリドンを含む）
調製法４ｂの場合と同じ調製法を用いたが、ただし、ポリマー６ａの溶液を使用した。これにより、２−ピロリドン中固形分が４３．７５％のポリマー溶液を作った。
【０１３２】
（（７ａ）ＢＺＭＡ／ＥＴＥＧＭＡ／ＭＡＡ（８４／１０／６）ランダムで直鎖状のコポリマー）
３リットルのフラスコに、機械的撹拌器、温度計、Ｎ２入口、乾燥チューブ出口、および滴下ロートを取り付けた。ＴＨＦ、１２００ｇをフラスコに仕込んだ。次いで、触媒（ｍ−クロロ安息香酸テトラブチルアンモニウムのアセトニトリル中１．０Ｍ溶液、０．７６ｍＬ）を添加した。重合開始剤（１−メトキシ−１−トリメチルシロキシ−２−メチルプロペン、３２ｇ（０．１８モル））を注入した。フィードＩ（ｍ−クロロ安息香酸テトラブチルアンモニウムのアセトニトリル中１．０Ｍ溶液、０．７６ｍＬおよびＴＨＦ、１０ｇ）を開始し、３００分かけて添加した。フィードＩＩ（メタクリル酸トリメチルシリル、９９．４ｇ（０．６３モル）、メタクリル酸ベンジル、７５４．１ｇ（４．２８モル）、およびメタクリル酸エトキシトリエチレングリコール（ＥＴＥＧＭＡ）、９２．１g（０．３７モル））を０．０分に開始し、４５分かけて添加した。
【０１３３】
１７５分のところで、５５ｇのメタノールを上記の溶液に添加し、蒸留を開始した。３５０．５ｇの物質を除去して、固形分４９．１％の最終のポリマー溶液を作った。
【０１３４】
そのポリマーは、ＢＺＭＡ／ＥＴＥＧＭＡ／ＭＡＡ（８４／１０／６）の組成を有し、分子量（Ｍｎ）が４９９４、そして酸価が、全固形分を基準にして、０．７９（ｍｅｑ／グラム（ポリマー固形分））であった。
【０１３５】
（（７ｂ）ＢＺＭＡ／ＥＴＥＧＭＡ／ＭＡＡ（８４／１０／６）ランダムで直鎖状のコポリマー、最終溶媒として２−ピロリドンを含む）
２リットルのフラスコの中に、１０００ｇのポリマー７ａの溶液を加えた。その溶液を加熱還流させて、２５６ｇの溶媒を留去した。次いでそのフラスコに、２２４ｇの２−ピロリドンを添加した。さらに１８４ｇの溶媒を留去し、２６９ｇの２−ピロリドンを添加して、固形分４７％のポリマー溶液を作った。
【０１３６】
（（７c）ＢＺＭＡ／ＥＴＥＧＭＡ／ＭＡＡ６４／３０／６ランダムで直鎖状のコポリマー）
調製法７ａの場合と同じ調製法を用いたが、ただし、５７６．１ｇのメタクリル酸ベンジル（３．２７モル）および２７０．１ｇのメタクリル酸エトキシトリエチレングリコール（１．１０モル）を使用した。最終的なポリマー溶液では、固形分が４８．５％であった。
【０１３７】
そのポリマーは、ＢＺＭＡ／ＥＴＥＧＭＡ／ＭＡＡ（６４／３０／６）の組成を有し、分子量（Ｍｎ）が４９９４、そして酸価が、全固形分を基準にして、０．７８（ｍｅｑ／グラム（ポリマー固形分））であった。
【０１３８】
（（８ａ）ＢＺＭＡ／ＨＥＭＡ／ＭＡＡ（７８／１６／６）ランダムで直鎖状のコポリマー）
３リットルのフラスコに、機械的撹拌器、温度計、Ｎ２入口、乾燥チューブ出口、および滴下ロートを取り付けた。ＴＨＦ、１２００ｇをフラスコに仕込んだ。次いで、触媒（ｍ−クロロ安息香酸テトラブチルアンモニウムのアセトニトリル中１．０Ｍ溶液、０．７７ｍＬ）を添加した。重合開始剤（１−メトキシ−１−トリメチルシロキシ−２−メチルプロペン、３２ｇ（０．１８モル））を注入した。フィードＩ（ｍ−クロロ安息香酸テトラブチルアンモニウムのアセトニトリル中１．０Ｍ溶液、０．３９ｍＬおよびＴＨＦ、５ｇ）を開始し、１５０分かけて添加した。フィードＩＩ（メタクリル酸トリメチルシリル、９９．４ｇ（０．６３モル）、メタクリル酸ベンジル、７０３．１ｇ（３．９９モル）、およびメタクリル酸２−（トリメチルシリルオキシ）エチル、２２３．１ｇ（１．１０モル））を０．０分に開始し、４５分かけて添加した。
【０１３９】
１３５分のところで、１２５ｇのメタノールおよび０．３４ｇのジクロロ酢酸を上記の溶液に添加し、３０分間撹拌した。次いで、５０５ｇの物質を蒸留により除去して、固形分５０．８％の最終的なポリマー溶液を作った。
【０１４０】
そのポリマーは、ＢＺＭＡ／ＨＥＭＡ／ＭＡＡ（７８／１６／６）の組成を有し、分子量（Ｍｎ）が４９９６、そして酸価が、全固形分を基準にして、０．７０（ｍｅｑ／グラム（ポリマー固形分））であった。
【０１４１】
（（９）ＢＺＭＡ／ＥＴＥＧＭＡ／ＨＥＭＡ／ＭＡＡ（８２．５／７．５／４／６）ランダムで直鎖状のコポリマー）
３リットルのフラスコに、機械的撹拌器、温度計、Ｎ２入口、乾燥チューブ出口、および滴下ロートを取り付けた。ＴＨＦ、１１００ｇをフラスコに仕込んだ。次いで、触媒（ｍ−クロロ安息香酸テトラブチルアンモニウムのアセトニトリル中１．０Ｍ溶液、０．６２ｍＬ）を添加した。重合開始剤（１，１−ビス（トリメチルシリルオキシ）−２−メチルプロペン、３５ｇ（０．１５モル））を注入した。フィードＩ（ｍ−クロロ安息香酸テトラブチルアンモニウムのアセトニトリル中１．０Ｍ溶液、０．３２ｍＬおよびＴＨＦ、５ｇ）を開始し、１５０分かけて添加した。フィードＩＩ（メタクリル酸トリメチルシリル、９６．２ｇ（０．６１モル）、メタクリル酸ベンジル、７４４．３ｇ（４．２２モル）、メタクリル酸エトキシトリエチレングリコール、６７．６ｇ（０．２７モル）、およびメタクリル酸２−（トリメチルシリルオキシ）エチル、５６．１ｇ（０．２８モル））を０．０分に開始し、４５分かけて添加した。
【０１４２】
１３５分のところで、７０ｇのメタノールおよび０．３４ｇのジクロロ酢酸を上記の溶液に添加し、３０分間撹拌した。次いで、３３０ｇの物質を蒸留により除去して、固形分５０．８５％の最終的なポリマー溶液を作った。
【０１４３】
そのポリマーは、ＢＺＭＡ／ＥＴＥＧＭＡ／ＨＥＭＡ／ＭＡＡ（８２．５／７．５／４／６）の組成を有し、分子量（Ｍｎ）が６００１、そして酸価が、全固形分を基準にして、０．８６（ｍｅｑ／グラム（ポリマー固形分））であった。
【０１４４】
（（１０）ＢＺＭＡ／／ＤＭＡＥＭＡ（１３／／３．４）ジブロックコポリマー）
３リットルのフラスコに、機械的撹拌器、温度計、Ｎ２入口、乾燥チューブ出口、および滴下ロートを取り付けた。ＴＨＦ、５４０ｇをフラスコに仕込んだ。次いで、触媒（ｍ−クロロ安息香酸テトラブチルアンモニウムのアセトニトリル中１．０Ｍ溶液、０．６９ｇ）を添加した。重合開始剤（１−メトキシ−１−トリメチルシロキシ−２−メチルプロペン、２９．８ｇ（０．１７モル））を注入した。フィードＩ（ｍ−クロロ安息香酸テトラブチルアンモニウムのアセトニトリル中１．０Ｍ溶液、０．３５ｇおよびＴＨＦ、５ｇ）を開始し、１５０分かけて添加した。フィードＩＩ（メタクリル酸Ｎ，Ｎ−ジメチルアミノエチル、９２．３ｇ（０．５９モル））を０．０分に開始し、３０分かけて添加した。フィードＩＩＩ（メタクリル酸ベンジル、３９０．８ｇ（２．２２モル））を６０分に開始し、３０分かけて添加した。
【０１４５】
１３５分のところで、１１ｇのメタノールを上記の溶液に添加し、フィードＩを停止した。蒸留を用いて４８ｇの物質を除去して、固形分４７．３％の最終的なポリマー溶液を得た。
【０１４６】
そのポリマーの組成は、ＢＺＭＡ／／ＤＭＡＥＭＡ（１３／／３．４（モル比））、理論分子量（Ｍｎ）が２９３０、そしてアミン価が、全固形分を基準にして、１．１８（ｍｅｑ／グラム（ポリマー固形分））であった。
【０１４７】
（（１０ｂ）ＢＺＭＡ／／ＤＭＡＥＭＡ（１３／／３．４）ジブロックコポリマー、最終溶媒として２−ピロリドンを含む）
２リットルのフラスコの中に、９５０ｇのポリマー１０（ａ）の溶液を加えた。その溶液を加熱還流させて、２４１ｇの溶媒を留去した。次いでそのフラスコに、２１４ｇの２−ピロリドンを添加した。さらに１８３ｇの溶媒を留去し、２５８ｇの２−ピロリドンを添加して、固形分４５．６％のポリマー溶液を作った。
【０１４８】
（（１０ｃ）ＢＺＭＡ／／ＤＭＡＥＭＡ（１３／／４．４）ジブロックコポリマー）
調製法１０ａの場合と同じ調製法を用いたが、ただし、１１８．１ｇのメタクリル酸Ｎ，Ｎ−ジメチルアミノエチル（０．７５モル）を使用し、メタノールは、フィードの開始から１７０分後に添加した。そのポリマーの組成は、ＢＺＭＡ／／ＤＭＡＥＭＡ（１３／／４．４（モル比））、理論分子量（Ｍｎ）が３０８０、そしてアミン価が、全固形分を基準にして、１．４９（ｍｅｑ／グラム（ポリマー固形分））であった。
【０１４９】
（（１１ａ）ＢＺＭＡ／ＤＭＡＥＭＡ（８５．５／１４．５）ランダムで直鎖状のコポリマー）
３リットルのフラスコに、機械的撹拌器、温度計、Ｎ２入口、乾燥チューブ出口、および滴下ロートを取り付けた。ＴＨＦ、５５２ｇをフラスコに仕込んだ。次いで、触媒（ｍ−クロロ安息香酸テトラブチルアンモニウムのアセトニトリル中１．０Ｍ溶液、０．３７ｇ）を添加した。重合開始剤（１−メトキシ−１−トリメチルシロキシ−２−メチルプロペン、１６．８ｇ（０．０９６モル））を注入した。フィードＩ（ｍ−クロロ安息香酸テトラブチルアンモニウムのアセトニトリル中１．０Ｍ溶液、０．１９ｇおよびＴＨＦ、５ｇ）を開始し、１５０分かけて添加した。フィードＩＩ（メタクリル酸Ｎ，Ｎ−ジメチルアミノエチル、７１．７ｇ（０．４６モル）およびメタクリル酸ベンジル、４１９．６ｇ（２．３８モル））を０．０分に開始し、３０分かけて添加した。
【０１５０】
８５分のところで、６．６ｇのメタノールを上記の溶液に添加し、フィードＩを停止した。蒸留を用いて２８．５ｇの物質を除去して、固形分４７．８％の最終的なポリマー溶液を得た。
【０１５１】
そのポリマーの組成は、ＢＺＭＡ／ＤＭＡＥＭＡ（８５．５／１４．５（重量比））、理論分子量（Ｍｎ）が５３７０、そしてアミン価が、全固形分を基準にして、０．９２（ｍｅｑ／グラム（ポリマー固形分））であった。
【０１５２】
（（１１ｂ）ＢＺＭＡ／ＤＭＡＥＭＡ（８５．５／１４．５）、ランダムで直鎖状のコポリマー、最終溶媒として２−ピロリドンを含む）
２リットルのフラスコの中に、９５０ｇのポリマー１１ａの溶液を加えた。その溶液を加熱還流させて、２５１ｇの溶媒を留去した。次いでそのフラスコに、２１１ｇの２−ピロリドンを添加した。さらに１６２ｇの溶媒を留去し、２５３ｇの２−ピロリドンを添加して、固形分４４．８％のポリマー溶液を作った。
【０１５３】
（（１２ａ）ＢＺＭＡ／ＤＭＡＥＭＡ（７６．４／２３．６）、ランダムで直鎖状のコポリマー）
調製法１１ａの場合と同じ調製法を用いたが、ただし、３７６ｇのメタクリル酸ベンジル（２．１３モル）および１１６．２ｇのメタクリル酸Ｎ，Ｎ−ジメチルアミノエチル（０．７４モル）を使用し、フィードの開始から５３分後にメタノールを添加した。
【０１５４】
そのポリマーの組成は、ＢＺＭＡ／ＤＭＡＥＭＡ（７６．４／２３．６（重量比））、理論分子量（Ｍｎ）が５３７０、そしてアミン価が、全固形分を基準にして、１．６（ｍｅｑ／グラム（ポリマー固形分））であった。
【０１５５】
（（１２ｂ）ＢＺＭＡ／ＤＭＡＥＭＡ（７６．４／２３．６）、ランダムで直鎖状のコポリマー、最終溶媒として２−ピロリドンを含む）
２リットルのフラスコの中に、９８０ｇのポリマー１２ａの溶液を加えた。その溶液を加熱還流させて、２６３ｇの溶媒を留去した。次いでそのフラスコに、２１７ｇの２−ピロリドンを添加した。さらに２１０ｇの溶媒を留去し、２６０ｇの２−ピロリドンを添加して、固形分４５．８％のポリマー溶液を作った。
【０１５６】
（（１３）ＭＭＡ／ＤＭＡＥＭＡ（８５．５／１４．５（重量比））、ランダムで直鎖状のコポリマー）
調製法１１ａの場合と同じ調製法を用いたが、ただし、１６．４ｇの１−メトキシ−１−トリメチルシロキシ−２−メチルプロペン（０．０９４モル）を使用し、メタクリル酸ベンジルに代えて４１９．６ｇのメタクリル酸メチル（４．１９モル）を使用し、フィードの開始から９３分後にメタノールを添加した。
【０１５７】
（（１４ａ）ＢＺＭＡ／／ＭＡＡ（１３／／３）、Ｂ不足のブロックコポリマー）
１２リットルのフラスコに、機械的撹拌器、温度計、Ｎ２入口、乾燥チューブ出口、および滴下ロートを取り付けた。ＴＨＦ、３８６６ｇをフラスコに仕込んだ。次いで、触媒（ｍ−クロロ安息香酸テトラブチルアンモニウムのアセトニトリル中１．０Ｍ溶液、１．２ｍＬ）を添加した。重合開始剤（１，１−ビス（トリメチルシリルオキシ）−２−メチルプロペン、２８１．１ｇ（１．２１モル））を注入した。フィードＩ（メタクリル酸トリメチルシリル、３８２．８ｇ（２．４２モル））を開始し、３０分かけて添加した。１１７分のところで、フィードＩＩ（メタクリル酸ベンジル、２７６７．７ｇ（１５．７３モル））を開始し、６４分かけて添加した。２４０分のところで、２３２ｇのメタノールを上記の溶液に添加し、蒸留を開始した。１１８０ｇの物質を除去すると、固形分５０．８２％の最終的なポリマー溶液が得られた。
【０１５８】
そのポリマーの組成は、ＢＺＭＡ／／ＭＡＡ（１３／／３（モル比））、分子量（Ｍｎ）が２５２２、多分散性が１．２６、そして酸価が、全固形分を基準にして、１．２３（ｍｅｑ／グラム（ポリマー固形分））であった。
【０１５９】
（（１４ｂ）ＢＺＭＡ／／ＭＡＡ（１３／／３）、Ｂ不足のブロックコポリマー、最終溶媒として２−ピロリドンを含む）
１２リットルのフラスコの中で、５３００ｇのポリマー１４ａの溶液を加熱還流させ、１３５３ｇの溶媒を留去した。次いでそのフラスコに、１１８８ｇの２−ピロリドンを添加した。さらに１１９０ｇの溶媒を留去し、１４２８ｇの２−ピロリドンを添加して、固形分４６．３１％のポリマー溶液を作った。
【０１６０】
（（ＰＡ１ａ）ポリマー添加剤ＥＴＥＧＭＡ／ＭＡＡ（７４／２６）、ランダムコポリマー）
３リットルのフラスコに、機械的撹拌器、温度計、Ｎ２入口、乾燥チューブ出口、および滴下ロートを取り付けた。ＴＨＦ、７６０ｇをフラスコに仕込んだ。次いで、触媒（ｍ−クロロ安息香酸テトラブチルアンモニウムのアセトニトリル中１．０Ｍ溶液、０．８２ｇ）を添加した。重合開始剤（１，１−ビス（トリメチルシリルオキシ）−２−メチルプロペン、２４．０ｇ（０．１０モル））を注入した。フィードＩ（ｍ−クロロ安息香酸テトラブチルアンモニウムのアセトニトリル中１．０Ｍ溶液、０．４ｇおよびＴＨＦ、５ｇ）を開始し、１５０分かけて添加した。フィードＩＩ（メタクリル酸トリメチルシリル、２２５．１ｇ（１．４２モル）およびメタクリル酸エトキシトリエチレングリコール（ＥＴＥＧＭＡ）、３７７．６ｇ（１．５３モル））を０．０分に開始し、４５分かけて添加した。２５０分のところで、１００ｇのメタノールを上記の溶液に添加し、蒸留を開始した。４４１ｇの物質を除去すると、固形分４９．７％のポリマー溶液が得られた。
【０１６１】
そのポリマーの組成はＥＴＥＧＭＡ／ＭＡＡ（７４／２６、重量％）、分子量（Ｍｎ）が５８００、多分散性が１．２７、そして酸価が、全固形分を基準にして、３．０５（ｍｅｑ／グラム（ポリマー固形分））であった。
【０１６２】
（（ＰＡ１ｂ）ポリマー添加剤ＥＴＥＧＭＡ／ＭＡＡ（７４／２６）、ランダムコポリマー、最終溶媒として２−ピロリドンを含む）
３リットルのフラスコの中で、８３８ｇのポリマーＰＡ１ａの溶液を加熱還流させ、２１６ｇの溶媒を留去した。次いでそのフラスコに、１８７ｇの２−ピロリドンを添加した。さらに１６７ｇの溶媒を留去し、２２５ｇの２−ピロリドンを添加して、固形分４８．４０％のポリマー溶液を作った。
【０１６３】
（（ＰＡ１ｃ）ポリマー添加剤ＥＴＥＧＭＡ／ＭＡＡ（７４／２６）、ランダムコポリマーの水酸化カリウムを用いた中和）
以下の成分を組み合わせて撹拌した：
【０１６４】
【表２】
2006527282.tif 000004
【０１６５】
（（ＰＡ２ａ）ポリマー添加剤ＨＥＭＡ／ＭＡＡ（７４／２６）、ランダムコポリマー）
３リットルのフラスコに、機械的撹拌器、温度計、Ｎ２入口、乾燥チューブ出口、および滴下ロートを取り付けた。ＴＨＦ、１１７２ｇをフラスコに仕込んだ。次いで、触媒（ｍ−クロロ安息香酸テトラブチルアンモニウムのアセトニトリル中１．０Ｍ溶液、０．８ｍＬ）を添加した。重合開始剤（１，１−ビス（トリメチルシリルオキシ）−２−メチルプロペン、２３．８ｇ（０．１０モル））を注入した。フィードＩ（ｍ−クロロ安息香酸テトラブチルアンモニウムのアセトニトリル中１．０Ｍ溶液、０．４ｍＬおよびＴＨＦ、５ｇ）を開始し、１３０分かけて添加した。フィードＩＩ（メタクリル酸トリメチルシリル、２２５．９ｇ（１．４３モル）およびメタクリル酸２−（トリメチルシリルオキシ）エチル、５８７．１ｇ（２．９１モル））を０．０分に開始し、４５分かけて添加した。１５０分のところで、２８５ｇのメタノールを上記の溶液に添加し、蒸留を開始した。１２３４ｇの物質を除去した。
【０１６６】
そのポリマーの組成はＨＥＭＡ／ＭＡＡ（７４／２６、重量％）、分子量（Ｍｎ）が５６９５、多分散性が１．５３、そして酸価が、全固形分を基準にして、２．７７（ｍｅｑ／グラム（ポリマー固形分））であった。
【０１６７】
（（ＰＡ２ｂ）ポリマー添加剤ＨＥＭＡ／ＭＡＡ（７４／２６）、ランダムコポリマー、最終溶媒として２−ピロリドンを含む）
３リットルのフラスコの中で、８５０ｇのポリマーＰＡ２ａの溶液を加熱還流させ、１５５ｇの溶媒を留去した。次いでそのフラスコに、４２１ｇの２−ピロリドンを添加した。さらに４５ｇの溶媒を留去し、１５０ｇの２−ピロリドンと０．３ｇのジクロロ酢酸を添加した。さらに７４ｇの溶媒を留去すると、固形分４５．５８％のポリマー溶液が得られた。
【０１６８】
（（ＰＡ２ｃ）ポリマー添加剤ＨＥＭＡ／ＭＡＡ（７４／２６）、ランダムコポリマーの水酸化カリウムを用いた中和）
以下の成分を組み合わせて撹拌した：
【０１６９】
【表３】
2006527282.tif 000005
【０１７０】
（（ＰＡ３ａ）ポリマー添加剤ＭＡ／ＡＡ（８５／１５）、ランダムコポリマー）
３リットルのフラスコに、機械的撹拌器、温度計、Ｎ２入口、乾燥チューブ出口、および滴下ロートを取り付けた。メチルエチルケトン（ＭＥＫ）、８５０ｇをそのフラスコに仕込み、加熱還流させた。還流を２０分させてから、フィードＩ（アクリル酸メチル（ＭＡ）、７６５．６ｇ（８．９モル）およびアクリル酸（ＡＡ）、１３５．０ｇ（１．９モル））を開始し、２７０分かけて添加した。フィードＩＩ（バゾ（Ｖａｚｏ，登録商標）５２（本願特許出願人）、４６．０ｇ（０．１９モル）およびＭＥＫ、２５０．２ｇ）をフィードＩと同時に開始し、３００分かけて添加した。フィードＩＩが終了したら、その反応液をさらに６０分間還流状態に保った。
【０１７１】
そのポリマーの組成は、ＭＡ／ＡＡ（８５／１５重量％）、分子量（Ｍｎ）が６６４９、多分散性が２．１９、そして酸価が、全固形分を基準にして、１．９９（ｍｅｑ／グラム（ポリマー固形分））であった。
【０１７２】
（（ＰＡ３ｂ）ポリマー添加剤ＭＡ／ＡＡ（８５／１５）、ランダムコポリマー、最終溶媒として２−ピロリドンを含む）
３リットルのフラスコの中で、ポリマーＰＡ３ａの溶液を加熱還流させ、６１１ｇの溶媒を留去した。次いでそのフラスコに、４６０ｇの２−ピロリドンを添加した。さらに３４２ｇの溶媒を留去し、４９０ｇの２−ピロリドンを添加して、固形分４６．１％のポリマー溶液を作った。
【０１７３】
（（ＰＡ３ｃ）ポリマー添加剤ＭＡ／ＡＡ（８５／１５）、ランダムコポリマーの水酸化カリウムを用いた中和）
以下の成分を組み合わせて撹拌した：
【０１７４】
【表４】
2006527282.tif 000006
【０１７５】
（（ＰＡ４ａ）ポリマー添加剤ｎＢＡ／ＥＴＥＧＭＡ／ＭＰＥＧ１０００４０／３０／３０ランダムコポリマー）
５リットルのフラスコに、機械的撹拌器、温度計、Ｎ２入口、乾燥チューブ出口、および滴下ロートを取り付けた。メタクリル酸エトキシトリエチレングリコール（ＥＴＥＧＭＡ）、６０ｇ（０．２４モル）、アクリル酸ｎ−ブチル（ｎＢＡ）、８０ｇ（０．６３モル）、バイソマー（Ｂｉｓｏｍｅｒ）Ｓ１０ＷであるＭＰＥＧ１０００、１２０ｇ（０．０６モル）、およびイソプロピルアルコール（ＩＰＡ）、７９０ｇをそのフラスコに仕込み、加熱還流させた。フィードＩ（ＥＴＥＧＭＡ、２４１ｇ（０．９８モル）およびｎＢＡ、３２０ｇ（２．５モル））を開始し、１８０分かけて添加した。フィードＩＩ（バイソマー（Ｂｉｓｏｍｅｒ）Ｓ１０ＷであるＭＰＥＧ１０００、４８０ｇ（０．２２モル））をフィードＩと同時に開始し、１８０分かけて添加した。フィードＩＩＩ（バゾ（Ｖａｚｏ，登録商標）５２、１０ｇ（０．０４モル）、メチルエチルケトン（ＭＥＫ）、３０ｇ、およびＩＰＡ、３０ｇ）をフィードＩおよびＩＩと同時に開始し、２１０分かけて添加した。フィードＩＩＩが終了したら、フィードＩＶ（バゾ（Ｖａｚｏ，登録商標）５２、１５ｇ（０．０６モル）、ＭＥＫ、４５ｇ、およびＩＰＡ、４５ｇ）を開始し、１０分かけて添加した。フィードＩＶの後、その反応液をさらに１１０分間還流状態に保った。
【０１７６】
そのポリマーの組成はｎＢＡ／ＥＴＥＧＭＡ／ＭＰＥＧ１０００（４０／３０／３０、重量％）、分子量（Ｍｎ）が６６３８、そして多分散性が３．１１であった。
【０１７７】
（（ＰＡ４ｂ）ポリマー添加剤ｎＢＡ／ＥＴＥＧＭＡ／ＭＰＥＧ１０００（４０／３０／３０）、ランダムコポリマー、最終溶媒として２−ピロリドンを含む）
５リットルのフラスコの中で、７５１ｇの２−ピロリドンを、ポリマーＰＡ４ａの溶液に添加した。その溶液を加熱還流させて、１０８６ｇの溶媒を留去した。次いで３３７ｇの２−ピロリドンをそのフラスコに添加して、固形分４３．３３％のポリマー溶液を作った。
【０１７８】
（（ＣＰ１）比較例ポリマー１：ＥＴＥＧＭＡ／／ＢＺＭＡ／／ＭＡＡ（３．６／／１３．６／／１０．８））
以下の記述は、イオン的な安定化と立体的な安定化の両方を有するブロックポリマーの作り方の例である。
【０１７９】
３リットルのフラスコに、機械的撹拌器、温度計、Ｎ２入口、乾燥チューブ出口、および滴下ロートを取り付けた。ＴＨＦ、２９１．３ｇをそのフラスコに仕込んだ。次いで、触媒（ｍ−クロロ安息香酸テトラブチルアンモニウムのアセトニトリル中１．０Ｍ溶液、０．４４ｍＬ）を添加した。重合開始剤（１，１−ビス（トリメチルシロキシ）−２−メチルプロペン、２０．４６ｇ（０．０８８２モル））を注入した。フィードＩ（ｍ−クロロ安息香酸テトラブチルアンモニウムのアセトニトリル中１．０Ｍ溶液、０．３３ｍＬおよびＴＨＦ、１６．９２ｇ）を開始し、１８５分かけて添加した。フィードＩＩ（メタクリル酸トリメチルシリル、１５２．００ｇ（０．９６２モル））を０．０分に開始し、４５分かけて添加した。フィードＩＩが完了してから１８０分後に（９９％を超えるモノマーが反応済み）、フィードＩＩＩ（メタクリル酸ベンジル、２１１．６３ｇ（１．２０モル））を開始し、３０分かけて添加した。フィードＩＩＩが完了してから４０分後に（９９％を超えるモノマーが反応済み）、フィードＩＶ（メタクリル酸エトキシトリエチレングリコール、７８．９ｇ（０．３２１モル））を開始し、３０分かけて添加した。
【０１８０】
４００分のところで、７３．０ｇのメタノールと１１１．０ｇの２−ピロリドンとを上記の溶液に添加して、蒸留を開始した。３５２．０ｇの物質を除去してから、さらなる２−ピロリドン、３４０．３ｇを添加し、さらに８１．０ｇの物質を留去した。最後に２−ピロリドンを全部で８６．９ｇ添加した。最終的なポリマー溶液では、固形分が４０．０％であった。
【０１８１】
そのポリマーの組成は、ＥＴＥＧＭＡ／／ＢＺＭＡ／／ＭＡＡ（３．６／／１３．６／／１０．８）、分子量（Ｍｎ）が４２００、そして酸価が、全固形分を基準にして、２．９０（ｍｅｑ／グラム（ポリマー固形分））であった。
【０１８２】
（比較例ポリマー１の水酸化カリウムを用いた中和）
以下の成分を組み合わせて撹拌した：
【０１８３】
【表５】
2006527282.tif 000007
【０１８４】
（（ＣＰ２）比較例ポリマー２：ＢＺＭＡ／／ＭＡＡ（１３／／１０））
以下の記述は、イオン的な安定化と立体的な安定化の両方を有するブロックポリマーの作り方の例である。その組成は、ＢＺＭＡ／／ＭＡＡ（１３／／１０）であった。
【０１８５】
１２リットルのフラスコに、機械的撹拌器、温度計、Ｎ２入口、乾燥チューブ出口、および滴下ロートを取り付けた。ＴＨＦ、３７５０ｇおよびｐ−キシレン、７．４ｇをそのフラスコに仕込んだ。次いで、触媒（ｍ−クロロ安息香酸テトラブチルアンモニウムのアセトニトリル中１．０Ｍ溶液、３．０ｍＬ）を添加した。重合開始剤（１，１−ビス（トリメチルシロキシ）−２−メチルプロペン、２９１．１ｇ（１．２５モル））を注入した。フィードＩ（ｍ−クロロ安息香酸テトラブチルアンモニウムのアセトニトリル中１．０Ｍ溶液、３．０ｍＬ）を開始し、１８０分かけて添加した。フィードＩＩ（メタクリル酸トリメチルシリル、１９７５ｇ（１２．５モル））を０．０分に開始し、３５分かけて添加した。フィードＩＩが完了してから１００分後に（９９％を超えるモノマーが反応済み）、フィードＩＩＩ（メタクリル酸ベンジル、２８６０ｇ（１６．３モル））を開始し、３０分かけて添加した。
【０１８６】
４００分のところで、７２０ｇのメタノールを上記の溶液に添加し、蒸留を開始した。蒸留の第一段階の間に、１７６４．０ｇの物質を除去した。次いで追加のメタノール３０４．０ｇを添加し、２２５５．０ｇの物質をさらに留去した。最終的なポリマー溶液では、固形分が４９．７％であった。
【０１８７】
そのポリマーは、ＢＺＭＡ／／ＭＡＡ（１３／／１０）の組成を有し、分子量（Ｍｎ）が３２００、そして酸価が、全固形分を基準にして、３．５２（ｍｅｑ／グラム（ポリマー固形分））であった。
【０１８８】
（分散体の調製１：ブラック分散体（ＰＤ１））
水性ブラック顔料分散体を、充分な撹拌下に以下の成分を混合することにより調製した：
【０１８９】
【表６】
2006527282.tif 000008
【０１９０】
これを混合してから、マイクロフルイディクス（Ｍｉｃｒｏｆｌｕｉｄｉｃｓ）からのミルを使用して分散させた。次いで、１８３．３ｇの水を用いて、上記の混合物５５０ｇを希釈し、分散ミルを通して再び分散させると、平均粒径が１５７ｎｍの７．５重量％顔料分散体が得られた。
【０１９１】
（分散体の調製２：マゼンタ分散体（ＰＤ２））
水性マゼンタ顔料分散体を調製するのに、まず２本ロールミルを用いて以下の成分を混練した。
【０１９２】
【表７】
2006527282.tif 000009
【０１９３】
これを混練し、固形分８９．７重量％のチップの形態のマゼンタ分散体を作った。次いでこれを、以下の成分をまず混合させることにより、レットダウンさせた：
【０１９４】
【表８】
2006527282.tif 000010
【０１９５】
次いで、その分散体を、高速分散機中で３０００ｒｐｍで４時間混合した。その後、５００．０ｇの分散体を取り出し、５３．７５ｇのダウアノール（Ｄｏｗａｎｏｌ，登録商標）ＤＰＭおよび２５３．７５ｇの脱イオン水と混合した。次いでこの分散体を、メディアミル中で混練した。次いでその分散体を水で希釈し、限外ろ過法により過剰の溶媒を除去することにより精製すると、溶媒（水以外）が１．０重量％未満の、顔料固形分１４．０９重量％の分散体が得られた。
【０１９６】
（分散体の調製３：シアン分散体（ＰＤ３））
水性シアン顔料分散体を調製するのに、まず２本ロールミルを用いて以下の成分を混練した。
【０１９７】
【表９】
2006527282.tif 000011
【０１９８】
これを混練し、固形分９３．４５重量％のチップの形態のシアン分散体を作った。次いでこれを、以下の成分をまず混合させることにより、レットダウンさせた：
【０１９９】
【表１０】
2006527282.tif 000012
【０２００】
次いで、その分散体を高速分散機中４０００ｒｐｍで３時間混合し、それに続けてメディアミル中で４時間混練した。次いで、３４１ｇの物質を、４４１ｇの脱イオン水を用いて希釈し、限外ろ過法により過剰の溶媒を除去することにより、その分散体を精製すると、溶媒（水以外）が１．０重量％未満で平均粒径が１２３ｎｍの、顔料固形分１３．６５重量％の分散体が得られた。
【０２０１】
（分散体の調製４：イエロー分散体（ＰＤ４））
水性イエロー顔料分散体を調製するのに、まず２本ロールミルを用いて以下の成分を混練した。
【０２０２】
【表１１】
2006527282.tif 000013
【０２０３】
これを混練し、固形分８９．１６重量％のチップの形態のイエロー分散体を作った。次いでこれを、以下の成分をまず混合させることにより、レットダウンさせた：
【０２０４】
【表１２】
2006527282.tif 000014
【０２０５】
次いで、その分散体を、高速分散機（ＨＳＤ）中３０００ｒｐｍで４時間混合した。次いでそれを、メディアミル中で４時間混練した。次いで、２８１ｇの物質を、１４１ｇの脱イオン水を用いて希釈し、限外ろ過法により過剰の溶媒を除去することにより、その分散体を精製すると、溶媒（水以外）が１．０重量％未満で平均粒径が７９ｎｍの、顔料固形分１８．３７重量％の分散体が得られた。
【０２０６】
（分散体の調製５：マゼンタ分散体（ＰＤ５））
水性マゼンタ顔料分散体を、充分な撹拌下に以下の成分を混合することにより調製した：
【０２０７】
【表１３】
2006527282.tif 000015
【０２０８】
これにより、公称ポリマー固形分１５％の中和したポリマー溶液が得られた。以下の成分を、ＨＳＤを用いて４０００ｒｐｍで２時間混合することによって、分散体のバランス分を調整した：
【０２０９】
【表１４】
2006527282.tif 000016
【０２１０】
これを混合し、次いで、メディアミルを用いて４時間かけて分散させた。次いで上記の混合物２００ｇを、１００．０ｇの脱イオン水で希釈し、限外ろ過によって精製すると、平均粒径１３８ｎｍの、固形分１７．７４重量％の顔料分散体が得られた。
【０２１１】
（分散体の調製６：ブラック分散体（ＰＤ６））
以下の配合を用いて分散体を調製した：
【０２１２】
【表１５】
2006527282.tif 000017
【０２１３】
これらの成分を充分に混合し、マイクロフルイディクス・システム（Ｍｉｃｒｏｆｌｕｉｄｉｃｓ  Ｓｙｓｔｅｍ）を用いて分散させると、平均粒径９５ｎｍの、固形分１５重量％の顔料分散体が得られた。
【０２１４】
（分散体の調製７：ブラック分散体（ＰＤ７））
以下の配合を用いて分散体を調製した：
【０２１５】
【表１６】
2006527282.tif 000018
【０２１６】
リストアップした成分を充分に混合し、次いでマイクロフルイディクス（Ｍｉｃｒｏｆｌｕｉｄｉｃｓ）システムを使用して分散させた。上記のものを次いで１３８ｇの水を用いて希釈し、再びマイクロフルイディクス（Ｍｉｃｒｏｆｌｕｉｄｉｃｓ）システムを用いて分散させると、平均粒径が１１９ｎｍの、固形分１０重量％の顔料分散体が得られた。
【０２１７】
（分散体の調製８：ブラック分散体（ＰＤ８））
以下の配合を用いて分散体を調製した：
【０２１８】
【表１７】
2006527282.tif 000019
【０２１９】
リストアップした成分を充分に混合し、次いで、マイクロフルイディクス・システム（Ｍｉｃｒｏｆｌｕｉｄｉｃｓ  Ｓｙｓｔｅｍ）を用いて分散させると、平均粒径が２００ｎｍの、固形分１０重量％の顔料分散体が得られた。
【０２２０】
（分散体の調製９：シアン分散体（ＰＤ９）
以下の配合を用いて分散体を調製した：
【０２２１】
【表１８】
2006527282.tif 000020
【０２２２】
サンファスト・ケミカル・サンファスト・ブルー（Ｓｕｎｆａｓｔ  Ｃｈｅｍｉｃａｌ  Ｓｕｎｆａｓｔ  Ｂｌｕｅ）１５：４をまずＨＳＣの中で処理し、次いで、０．６〜０．８ｍｍのジルコニア（ＺｒＯ２）メディアを用いた水平メディアミルの中で磨砕した。分散が完了してから、その流体を限外ろ過して、溶媒を除去した。
【０２２３】
（分散体の調製１０：マゼンタ分散体（ＰＤ１０））
クラリアント・ホスタパーム・ピンク（Ｃｌａｒｉａｎｔ  Ｈｏｓｔａｐｅｒｍ  Ｐｉｎｋ）Ｅ−ＷＤ（Ｒ−１２２）チップを、分散体の調製２と同様な方法で、調製した。そのチップをＨＳＤ中で１５％ブチルカルビトールを使用し、固形分約２０％で処理し、次いでジルコニアメディアを用いたメディアミル処理を行った。その分散体を水中でレットダウンさせて、固形分を下げた。得られた分散体を限外ろ過して、溶媒を除去した。
【０２２４】
（分散体の調製１１：マゼンタ分散体（ＰＤ１１））
水性マゼンタ顔料分散体を、充分な撹拌下に以下の成分を混合することにより調製した：
【０２２５】
【表１９】
2006527282.tif 000021
【０２２６】
これを、ＨＳＤ中３０００ｒｐｍで２時間かけて分散させた。４９．１グラムのレットダウン水を添加した。その分散体を、０．５ｍｍのナイロンメディアを用いたアイガー（Ｅｉｇｅｒ）ミルの中でさらに分散させた。混練の間に６０グラムの水を添加して、粘度と温度を調節した。１３０．９グラムのレットダウン水を使用した。その分散体を限外ろ過すると、顔料固形分１２％の分散体が得られた。限外ろ過の後に、０．２５％のプロクセル（Ｐｒｏｘｅｌ，登録商標）ＧＸＬを添加した。
【０２２７】
（分散体調製１２、１３および１４：ブラック分散体（ＰＤ１２、ＰＤ１３およびＰＤ１４））
以下の成分をＨＳＤを用いて混合し、次いでマイクロフルイディクス（Ｍｉｃｒｏｆｌｕｉｄｉｃｓ）メディアミルを用いて分散させると、下記に示す平均粒径を有する、固形分１５重量％の顔料分散体が得られた。
【０２２８】
【表２０】
2006527282.tif 000022
【０２２９】
（比較例分散体の調製１：ブラック分散体（ＣＤＰ１）
水性ブラック顔料分散体を、充分な撹拌下に以下の成分を混合することにより調製した：
【０２３０】
【表２１】
2006527282.tif 000023
【０２３１】
これを混合し、次いでマイクロフルイディクス（Ｍｉｃｒｏｆｌｕｉｄｉｃｓ）からのミルを用いて分散させると、平均粒径が９７ｎｍの、固形分１５．０重量％の顔料分散体が得られた。
【０２３２】
（比較例分散体の調製２：マゼンタ分散体（ＣＤＰ２））
水性マゼンタ顔料分散体を調製するのに、まず２本ロールミルを用いて以下の成分を混練した。
【０２３３】
【表２２】
2006527282.tif 000024
【０２３４】
これを混練し、固形分９０．０重量％のチップの形態のマゼンタ分散体を作った。次いでこれを、以下の成分をまず混合させることにより、レットダウンさせた：
【０２３５】
【表２３】
2006527282.tif 000025
【０２３６】
次いで、この分散体を高速分散機中３０００ｒｐｍで４時間混合すると、固形分１４．０９重量％の顔料分散体が得られた。
【０２３７】
（比較例分散体の調製３：自己分散ブラック顔料（ＣＤＰ３））
先に引用した（特許文献６２）の実施例３に記載されている方法により、調製した。
【０２３８】
（インクジェットインキ例１）
インキは、下記の成分を充分に撹拌しながら混合することによって調製した：
【０２３９】
【表２４】
2006527282.tif 000026
【０２４０】
これにより、５．０重量％の顔料を含むインキが得られた。
【０２４１】
（インクジェットインキ例２）
インキは、下記の成分を充分に撹拌しながら混合することによって調製した：
【０２４２】
【表２５】
2006527282.tif 000027
【０２４３】
これにより、４．０重量％の顔料を含むインキが得られた。
【０２４４】
（インクジェットインキ例３）
インキは、下記の成分を充分に撹拌しながら混合することによって調製した：
【０２４５】
【表２６】
2006527282.tif 000028
【０２４６】
これにより、１．９重量％の顔料を含むインキが得られた。
【０２４７】
同様の手順を使用してその他のインクジェットインキを調製した。その組成は、以下においてＩＳＤの性質と印刷結果を記述した各表の脚注に記載した。
【０２４８】
（比較例インキ１）
インキは、下記の成分を充分に撹拌しながら混合することによって調製した：
【０２４９】
【表２７】
2006527282.tif 000029
【０２５０】
これにより、５．０重量％の顔料を含むインキが得られた。
【０２５１】
（塩安定性試験）
これらの実施例において使用されるポリマー性分散体およびインキを試験するための手順を以下に記す。
（ａ）脱イオン水を用いて、ストック溶液（たとえば０．２モル濃度のＮａＣｌ）を希釈することによって、塩溶液を調製する。
（ｂ）ガラスバイアル（１９ｍｍ×６５ｍｍバイアル、栓付き）に、使い捨てのトランスファーピペットを用いて、１．５ｇ（ｍＬ）の塩溶液を加える（使用したピペットは、カリフォルニア州サン・フェルナンド（Ｓａｎ  Ｆｅｒｎａｄｏ，ＣＡ）のサムコ・サイエンティフィック・コーポレーション（Ｓａｍｃｏ  Ｓｃｉｅｎｔｉｆｉｃ  Ｃｏｒｐ．）製のサムコ・トランスファー・ピペット（ＳＡＭＣＯ  Ｔｒａｎｓｆｅｒ  Ｐｉｐｅｔｔｅ）、カタログ番号３３６Ｂ／Ｂ−ＰＥＴ）。
（ｃ）トランスファーピペットを用いて、試験用液を加える。分散体濃厚液のためには、１滴を使用する。インキサンプルのためには、３滴を使用する。
（ｄ）穏やかに振り混ぜながら、バイアルを完全に混合させる。
（ｅ）混合物を室温で２４時間、動かさずに静置させる。
（ｆ）それぞれのサンプルについて目視による観察を記録する。
・等級３：顔料が完全に沈降；上部は無色透明液体。
・等級２：無色透明な液体層はなし；バイアルを傾けるとバイアルの底部には明かに沈降あり。
・等級１：無色透明な液体層はなし；バイアルを傾けると極めてわずかな沈降（少量の単離したスポット）が観察される。
・等級０：沈降の気配まったく無し。
【０２５２】
（試験サンプルの印刷）
試験サンプルの印刷は、特に断らない限り、以下の方法により実施した。ＩＳＤインキによる印刷は、公称解像度３６０ドット／インチのブラック印字ヘッドを用いたエプソン（Ｅｐｓｏｎ）９８０プリンタ（カリフォルニア州ロング・ビーチ（Ｌｏｎｇ  Ｂｅａｃｈ，Ｃａｌｉｆ．）のエプソン・アメリカ・インコーポレーテッド（Ｅｐｓｏｎ  Ａｍｅｒｉｃａ  Ｉｎｃ．）製）において実施した。その印刷は、ソフトウェア選択標準印刷モードで実施した。光学密度および彩度は、グレターク・マクベス・スペクトアイ（Ｇｒｅｙｔａｇ−Ｍａｃｂｅｔｈ  ＳｐｅｃｔｏＥｙｅ）測定器（スイス国レーゲンスドルフ（Ｒｅｇｅｎｓｄｏｒｆ，Ｓｗｉｔｚｅｒｌａｎｄ）のグレターク・マクベス・ＡＧ（Ｇｒｅｙｔａｇ−Ｍａｃｂｅｔｈ  ＡＧ）製）を使用して、測定した。普通紙ＯＤの値は、３種の普通紙の上に印刷した印字からの読みの平均値であって、その３種とは、ハンマーミル・コピー・プラス（Ｈａｍｍｅｒｍｉｌｌ  Ｃｏｐｙ  Ｐｌｕｓ）用紙、ヒューレット・パッカード・オフィス（Ｈｅｗｌｅｔｔ−Ｐａｃｋａｒｄ  Ｏｆｆｉｃｅ）用紙、およびゼロックス（Ｘｅｒｏｘ）４０２４用紙である。光沢紙の結果は、エプソン・グロッシー・フォト・ペーパー（Ｅｐｓｏｎ  Ｇｌｏｓｓｙ  Ｐｈｏｔｏ  Ｐａｐｅｒ）を使用した印刷物からのものである。光沢は、ＢＹＫ−ガードナー・マイクロ−トリ−グロス（ＢＹＫ−Ｇａｒｄｎｅｒ  Ｍｉｃｒｏ−Ｔｒｉ−Ｇｌｏｓｓ）光沢計（フロリダ州ポンパーノ・ビーチ（Ｐｏｍｐａｎｏ  Ｂｅａｃｈ，Ｆｌｏｒｉｄａ）のガードナー・カンパニー（Ｇａｒｄｎｅｒ  Ｃｏ．）製）を用いて測定した。
【０２５３】
（ポリマー性分散体およびインキの試験）
ＩＳＤについては、親水性組成と疎水性組成の比を表の中に示している。それぞれの記載において、ポリマー性分散剤は、上述の実施例または極めてそれに類似した合成方法によって調製した。同様にして、分散体およびインキも上述の手順によって調製した。ランダムポリマーにおいては、モノマー成分の重量比を用い、ブロックポリマーにおいては、使用したモノマー成分のモル比を用いている。
【０２５４】
表１に、カーボンブラック顔料を用いたＩＳＤポリマー分散剤についての塩安定性試験を示している。これらのポリマー性分散剤のそれぞれにおいて、安定な分散体を、ＤＰ１に類似の方法によって調製した。顔料はカーボンブラックであった。ＳＤＰ分散剤と、従来の分散剤を用いたインキについての結果もまた示している。
【０２５５】
【表２８】
2006527282.tif 000030
【０２５６】
表１の結果は、ブラック顔料を用いて配合した、５種のＩＳＤポリマーが、本発明の塩試験基準に適合していることを示している。９０／１０、９２／８および９４／６のＩＳＤを比較すると、このセットにおいては、親水性成分が少なくなるほど、塩安定性試験において、そのポリマー性分散剤がより低い塩濃度で沈殿することを示している。ＳＤＰ材料はさらに、塩試験基準には適合するが、ポリマー性分散剤は存在していない。従来の分散剤は、インキのための顔料の典型的な市販品配合である。塩安定性試験においては、従来の分散剤が、本発明の基準に適合していないことに注目されたい。すなわち、塩濃度の高いところで、分散体が２４時間後にも沈殿しない。
【０２５７】
インキについての塩安定性試験を使用して、ポリマー性分散剤を含むインキ系が、本発明の塩安定性基準を満たしていないことを示すことができる。セイコー・エプソン（Ｓｅｉｋｏ  Ｅｐｓｏｎ）からのインキおよびその他の一般的なインキの試験を行い、その結果を表２にまとめた。市販のインキは、そのままで使用した。その他の比較例分散体およびインキもまた、表の中に示した。
【０２５８】
【表２９】
2006527282.tif 000031
【０２５９】
そのマゼンタＳＤＰインキは以下の組成を有していた：
【０２６０】
【表３０】
2006527282.tif 000032
【０２６１】
このバインダーは、ＢＺＭＡ／ＨＥＭＡ／ＭＡＡ（６４／３０／６）；Ｍｎ＝５０００；ＫＯＨを用いて８５％中和；固形分２０％。
【０２６２】
表２から、従来の分散剤を含む市販のインキは、塩安定性試験においては安定であることが判る。Ｃ８２およびＣ８０ブラックの項に関しては、これらはいずれも自己分散性であるとされているが、表にみられるように本発明の基準による塩安定性試験においては不合格であり、その理由はポリマー性分散剤を含んでいないからである。したがって、それらのＳＤＰは、本発明の基準には適合しない。
【０２６３】
ＩＳＤはその他の顔料たとえばマゼンタと共に使用することもできる。それらを試験するための顔料分散体の配合は、ＤＰ２に示したのと類似したものであった。使用したマゼンタ顔料は、チバ（Ｃｉｂａ）より入手したＲＴ３５５−Ｄであった。
【０２６４】
【表３１】
2006527282.tif 000033
【０２６５】
すべてのポリマー配合は「ａ」配合をベースとしたもので、すなわち、それぞれ、１ａ、２ａ、３ａ、６ａ、および５ａである。
【０２６６】
顔料としてマゼンタを用いた、表３にリストアップしたＩＳＤはすべて、０．１６モル濃度の塩溶液における塩安定性の等級が２以上である。したがって、これらの系はＩＳＤの発明の基準を満たしている。９４／６と１／／５の材料がほぼ同じ塩安定性等級であることに注目されたい。
【０２６７】
メディアミル法は、ＩＳＤ分散体を製造する際に、場合によっては使用される混練方法である。表４に、メディアミル処理をした幾つかのＩＳＤポリマーについての結果を示す。使用した顔料はマゼンタ顔料である。
【０２６８】
【表３２】
2006527282.tif 000034
【０２６９】
すべてのポリマー配合は、２−ピロリドン配合をベースとしたもの、すなわち、それぞれ１ｃ、２ｂおよび３ｂであった。
【０２７０】
メディアミル法は、ＩＳＤ分散体を製造するための１つの選択肢である。
【０２７１】
ＩＳＤは、イエロー顔料と共に使用することも可能であり、また各種の顔料分散体調製条件下で使用できる。それらの分散体の塩安定性を、表５に示す。
【０２７２】
【表３３】
2006527282.tif 000035
【０２７３】
各種の条件下で調製したイエロー顔料のＹ−１５５は、塩安定性試験を用いて試験したときに、０．２モル濃度の塩溶液で沈殿する顔料分散体を与えた。Ｙ−７４顔料分散体は、この配合では、不思議なことには沈殿を示さなかった。
【０２７４】
ＩＳＤはシアン顔料と共に使用することもできる。シアン分散体の調製は、ＤＰ３と同様にして行った。最初の分散体をさらにＵＦ（限外ろ過）、超音波、および炉（加熱処理）により処理した。表６に、シアン顔料についての塩安定性試験の結果を示す。
【０２７５】
【表３４】
2006527282.tif 000036
【０２７６】
これらシアン配合すべてについて、その塩安定性試験では、本発明の基準に適合する安定性を有している。ＵＦも、超音波／炉も、塩安定性に多少の変化は与えるが、それでもなお本発明の基準に適合している。
【０２７７】
ジョンクリル（Ｊｏｎｃｒｙｌ，登録商標）６１１（ウィスコンシン州スターテバント（Ｓｔｕｒｔｅｖａｎｔ，ＷＩ）のジョンソン・ポリマーズ（Ｊｏｈｎｓｏｎ  Ｐｏｌｙｍｅｒｓ）製）をＩＳＤとして使用した場合、その塩安定性は本発明の基準に適合する。ＤＰ２およびＤＰ５に類似の配合において、２種のマゼンタ顔料と共にそれの試験を行った。この樹脂は、「中程度の分子量の樹脂で・・・溶媒系の流体インキおよびオーバープリントワニスに使用するために設計されている」と、ジョンソン・ポリマー（Ｊｏｈｎｓｏｎ  Ｐｏｌｙｍｅｒ）では言っている。ジョンソン・ポリマーズ（Ｊｏｈｎｓｏｎ  Ｐｏｌｙｍｅｒｓ）では、この樹脂を水性分散体に使用することは推奨していない。このジョンクリル（Ｊｏｎｃｒｙｌ，登録商標）の試料は、酸価が５３、Ｍｎが８１００で、そのポリマーはアクリル樹脂から誘導されたものである。
【０２７８】
【表３５】
2006527282.tif 000037
【０２７９】
ＩＳＤを使用して調製したインキでは一般に、光学密度および彩度が改良される。ビヒクルおよび表８に記載したＩＳＤを使用して、ブラックインキを調製した。光学密度は、３種類のタイプの普通紙の上で試験した。すべてのポリマー配合は、２−ピロリドン配合をベースとしたもの、すなわち、それぞれ１ｃ、２ｂ、３ｂおよび４ｂであった。
【０２８０】
【表３６】
2006527282.tif 000038
【０２８１】
ＩＳＤ配合のインキは、比較例のインキよりは顕著に良好な光学密度を有している。一連のＩＳＤ９０／１０、９２／８、および９４／６において、親水性が低下するにつれて、光学密度が改良されている。９２／８と９４／６の両方のＩＳＤにおいては、３％および６％担持のいずれにおいても、光学密度がよくなっている。
【０２８２】
マゼンタ顔料を用いたＩＳＤをベースとしたインキ配合では、光学密度および彩度が改良されている。すべての分散体は、ＤＰ２と類似の方法により「ａ」のポリマー配合を用いて作った。
【０２８３】
【表３７】
2006527282.tif 000039
【０２８４】
ＩＳＤ配合のインキは、比較例のインキよりは顕著に良好な光学密度および彩度を有している。一連のＩＳＤ９０／１０、９２／８、および９４／６において、親水性が低下するにつれて、光学密度および彩度が改良されている。
【０２８５】
イエロー顔料を配合したＩＳＤ９２／８を用いてインキを調製し、試験した。インキのビヒクルは表９に示したものと同一である。分散体は、２本ロールミル（２ＲＭ）法により調製した。それらを、キャボット（Ｃａｂｏｔ）、エプソン（Ｅｐｓｏｎ）、キャノン（Ｃａｎｏｎ）およびＨＰからの、市場で入手可能なカラー印刷材料と比較した。
【０２８６】
【表３８】
2006527282.tif 000040
【０２８７】
イエロー顔料を用いたＩＳＤは、市販のサンプルよりも、顕著に良好な彩度および光学密度を示した。顔料の担持量が増えるにつれて、彩度および光学密度のいずれもが改良された。
【０２８８】
９２／８マゼンタインキ配合を、市場で入手可能な幾つかのインクジェットインキと共に試験した。ＩＳＤ材料は、３種の顔料担持量で試験した。印刷した用紙について、光学密度と彩度を試験したが、その結果を表１１に示す。インキのビヒクルは表９に示したものと同一である。
【０２８９】
【表３９】
2006527282.tif 000041
【０２９０】
マゼンタ顔料を用いたＩＳＤは、市販のサンプルよりも、顕著に良好な彩度および光学密度を示した。顔料の担持量が増えるにつれて、彩度および光学密度のいずれもが改良された。
【０２９１】
９２／８シアンインキ配合を、市場で入手可能な幾つかのインクジェットインキと共に試験した。ＩＳＤ材料は、３種の顔料担持量で試験した。印刷した用紙について、光学密度と彩度を試験した。インキのビヒクルは表９に示したものと同一である。
【０２９２】
【表４０】
2006527282.tif 000042
【０２９３】
シアン顔料を用いたＩＳＤは、市販のサンプルよりも、顕著に良好な彩度および光学密度を示した。顔料の担持量が増えるにつれて、彩度および光学密度のいずれもが改良された。
【０２９４】
ＩＳＤ顔料分散体を限外ろ過することにより、最終的な分散体の性質の改質、ひいては、印刷性能の改良をすることができる。表１３に、マゼンタ顔料を用いた３種のＩＳＤインキ配合の比較を示す。分散剤の「ａ」の形態を使用した。顔料担持量を変化させ、最終的な分散体の加工工程としての限外ろ過の使用／不使用で加工条件を変化させた。インキのビヒクルは表９に示したものと同一である。
【０２９５】
【表４１】
2006527282.tif 000043
【０２９６】
ＩＳＤ配合を限外ろ過することによって、光学密度が改良された。顔料の担持量が約３重量％までは、担持量が高いほど彩度が改良されるが、それよりも担持量が増えると、いくらか低下する。
【０２９７】
ＩＳＤ顔料分散体の安定性を、マゼンタ顔料を用いた９２／８（２ａ）配合を試験することによって証明した。各種の安定性パラメーターを、分散体を炉の中７０℃で７日間加熱することによって試験した。試験前後の結果を表１４にまとめた。
【０２９８】
【表４２】
2006527282.tif 000044
【０２９９】
マゼンタの９２／８配合は、この加速エージング試験では安定であると判定された。伝導度、粘度、表面張力、粒径およびｐＨにおける変化は、安定な分散体であることを示す範囲内であった。
【０３００】
９２／８分散体配合におけるイエロー顔料を、炉に入れ、定期的に分散体の性質を試験した。これは、ＤＰ４と類似の方法で調製したものである。顔料は、クラリアント・トナー（Ｃｌａｒｉａｎｔ  Ｔｏｎｅｒ）イエロー３ＧＰであった。
【０３０１】
【表４３】
2006527282.tif 000045
【０３０２】
ほとんどの性質の変化は受容可能な変動範囲に入っているが、粘度は、分散体の熱処理につれて顕著に低下した。並行した検討において、アズテック（Ａｚｔｅｃｈ）ＣＹ−７４８０イエロー分散体の粘度は、１日の熱処理で、６．５９ｃｐｓから２．９６にまで低下した。マゼンタは、同様ではあるが穏やかな低下で、１日で７．３６ｃｐｓから５．１へと低下した。シアンは、中間の粘度低下で、７０℃１日で、１７．８から６．１４に低下した。
【０３０３】
カチオン性のＩＳＤを用いて製造した分散体も、塩安定性試験に合格した。
【０３０４】
【表４４】
2006527282.tif 000046
【０３０５】
分散剤２ｂを用いて、インキセットを調製した。分散体組成物、インキ組成物および印刷結果を、表１７ａ、ｂおよびｃにまとめた。
【０３０６】
【表４５】
2006527282.tif 000047
【０３０７】
【表４６】
2006527282.tif 000048
【０３０８】
【表４７】
2006527282.tif 000049
【０３０９】
これらのインキのそれぞれについて、インキの安定性試験を行ったが、いずれも試験の基準に適合していた。
【０３１０】
【表４８】
2006527282.tif 000050
【０３１１】
ポリマー添加剤を加えることによって、ＩＳＤから誘導されるインクジェットインキの性能を効果的に改良することができる。ポリマー添加剤を用いてインキを調製したが、それらはインキ実施例ＰＡとして表示する。
【０３１２】
（インクジェットインキ実施例ＰＡ−１）
インキは、下記の成分を充分に撹拌しながら混合することによって調製した：
【０３１３】
【表４９】
2006527282.tif 000051
【０３１４】
（インクジェットインキ実施例ＰＡ−２）
同一の調製法を用いたが、ただし、ＰＡ１ｃに代えて６．７ｇのＰＡ２ｃを使用した。
【０３１５】
（インクジェットインキ実施例ＰＡ−３）
同一の調製法を用いたが、ただし、ＰＡ１ｃに代えて６．７ｇのＰＡ３ｃを使用した。
【０３１６】
（インクジェットインキ実施例ＰＡ−４）
同一の調製法を用いたが、ただし、ＰＡ１ｃに代えて２．３ｇのＰＡ４ｃと４．４ｇの追加の水を使用した。
【０３１７】
（インクジェットインキ実施例ＰＡ−５）
同一の調製法を用いたが、ただし、ＰＡ１ｃに代えて６．７ｇのポリマー調製物２ｄ（ポリマー固形分濃度１５％）を使用した。これは、ＩＳＤポリマーを、分散用のポリマーとして、およびそれとは別に、インクジェットインキを改良するための添加剤として、の両方の目的で使用している例である。
【０３１８】
（インクジェットインキ実施例ＰＡ−６）
同一の調製法を用いたが、ただし、ＰＡ１ｃに代えて５ｇのＫＯＨで中和した比較例ポリマー調製物１（ポリマー固形分濃度２０％）および１．７ｇの追加の水を使用した。
【０３１９】
実施例ＰＡ１〜ＰＡ６の最終的なインキはそれぞれ、４．０％の顔料と１％のポリマー添加剤固形分とを含んでいた。それぞれのインキで、エプソン（Ｅｐｓｏｎ）９８０インクジェットプリンタのマゼンタ部分を使用し、ハンマーミル・コピー・プラス（Ｈａｍｍｅｒｍｉｌｌ  Ｃｏｐｙ  Ｐｌｕｓ）オフィス用紙（ＨＣＰ）および、エプソン・プレミアム・フォト・グロッシー・ペーパー（Ｅｐｓｏｎ  Ｐｒｅｍｉｕｍ  Ｐｈｏｔｏ  Ｇｌｏｓｓｙ  Ｐａｐｅｒ）（ＥＰＰＧＰ）の上に、印刷した。インクジェットインキ実施例２について光学密度および光沢を測定したが、その結果を表１９に示す。
【０３２０】
【表５０】
2006527282.tif 000052
【０３２１】
ポリマー添加剤のいずれにおいても、ポリマー性添加剤無しでＩＳＤ分散体を使用した場合に比較して、光沢が改良された。
【０３２２】
ポリマー添加剤を使用することによって、感熱インクジェット（ＴＩＪ）の信頼性と耐久性を改良することも可能である。
【０３２３】
インキＰＡ７を用いたインクジェットインキをインクジェットインキ３と比較した。
【０３２４】
（インクジェットインキ実施例ＰＡ−７）
インキは、下記の成分を充分に撹拌しながら混合することによって調製した：
【０３２５】
【表５１】
2006527282.tif 000053
【０３２６】
これにより、１．９％の顔料と１．７％のポリマー添加剤固形分を含むインキが得られた。それで、ヒューレット・パッカード（Ｈｅｗｌｅｔｔ  Ｐａｃｋａｒｄ）デスクジェット６１２２インクジェットプリンタのブラック部分を使用し、ハンマーミル・コピー・プラス（Ｈａｍｍｅｒｍｉｌｌ  Ｃｏｐｙ  Ｐｌｕｓ）オフィス用紙（ＨＣＰ）および、エプソン・プレミアム・フォト・グロッシー・ペーパー（Ｅｐｓｏｎ  Ｐｒｅｍｉｕｍ  Ｐｈｏｔｏ  Ｇｌｏｓｓｙ  Ｐａｐｅｒ）（ＥＰＰＧＰ）の上に、印刷した。
【０３２７】
光学密度と光沢を表２０に示す。
【０３２８】
【表５２】
2006527282.tif 000054
【０３２９】
ポリマー添加剤を加えることによる印刷信頼性への効果の証明として、７”×９”の記録数のベタカラーブロックの印刷が維持できなくなったノズルの数を、表２１に示した。
【０３３０】
【表５３】
2006527282.tif 000055
【０３３１】
さらに、ポリマー添加剤の添加が画像耐久性に及ぼす影響の証明として、ＥＰＰＧＰの上に印刷したインキの（印刷５分間後および１時間後、乾燥した指を使った）ラビングに対する抵抗性を、表２２に示す。
【０３３２】
【表５４】
2006527282.tif 000056
【国際調査報告】
2006527282.tif 000057
2006527282.tif 000058
2006527282.tif 000059